(57)【特許請求の範囲】
【請求項１】
ａ）式Ｉの１種類以上の誘電的に負な化合物よりなる、第１の誘電的に負なメソゲン成分（成分Ａ）と、
ｂ）式ＩＩの１種類以上の誘電的に負な化合物よりなる、第２の誘電的に負なメソゲン成分（成分Ｂ）と、
ｃ）式ＩＩＩの１種類以上の誘電的に中性な化合物よりなる、誘電的に中性なメソゲン成分（成分Ｃ）と
を含み、誘電的に負な極性化合物の混合物に基づく液晶媒体。
【化１】
0005813287.tif 000162
（式中、
Ｒ１１およびＲ１２は、それぞれ互いに独立に、Ｈ、１５個までのＣ原子を有する無置換のアルキルまたはアルケニル基を表し、ただし加えて、これらの基の中の１個以上のＣＨ２基は、Ｏ原子が互いに直接結合しないようにして、−Ｏ−、−Ｓ−、
【化２】
0005813287.tif 000163
−Ｃ≡Ｃ−、−ＣＦ２−Ｏ−、−Ｏ−ＣＦ２−、−ＣＯ−Ｏ−または−Ｏ−ＣＯ−で置き換えられていてもよく、
【化３】
0005813287.tif 000164
【化４】
0005813287.tif 000165
【化５】
0005813287.tif 000166
Ｚ１１〜Ｚ１３は、それぞれ互いに独立に、−ＣＨ２−ＣＨ２−、−ＣＨ＝ＣＨ−、−Ｃ≡Ｃ−、−ＣＨ２−Ｏ−、−Ｏ−ＣＨ２−、−ＣＯ−Ｏ−、−Ｏ−ＣＯ−、−ＣＦ２−Ｏ−、−Ｏ−ＣＦ２−、−ＣＦ２−ＣＦ２−または単結合を表し、および
ｍおよびｎは、それぞれ互いに独立に、０または１を表す。）
【化６】
0005813287.tif 000167
（式中、
Ｒ２１およびＲ２２は、それぞれ互いに独立に、Ｈ、１５個までのＣ原子を有するアルキルまたはアルケニル基を表し、ただし加えて、これらの基の中の１個以上のＣＨ２基は、Ｏ原子が互いに直接結合しないようにして、−Ｏ−、−Ｓ−、
【化７】
0005813287.tif 000168
−Ｃ≡Ｃ−、−ＣＦ２−Ｏ−、−Ｏ−ＣＦ２−、−ＣＯ−Ｏ−または−Ｏ−ＣＯ−で置き換えられていてもよく、
【化８】
0005813287.tif 000169
【化９】
0005813287.tif 000170
Ｌ２１およびＬ２２は、両方が＝Ｃ（−Ｆ）−を表し、
Ｚ２１〜Ｚ２３は、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−Ｃ≡Ｃ−、−ＣＨ２−Ｏ−、−Ｏ−ＣＨ２−、−ＣＯ−Ｏ−、−Ｏ−ＣＯ−、−ＣＦ２−Ｏ−、−Ｏ−ＣＦ２−または単結合を表し、
ｌおよびｏは、それぞれ互いに独立に、０または１を表す。）
【化１０】
0005813287.tif 000171
（式中、
Ｒ３１およびＲ３２は、それぞれ互いに独立に、Ｒ１１およびＲ１２に与えられる意味の１つを有し、
【化１１】
0005813287.tif 000172
Ｚ３１〜Ｚ３３は、それぞれ互いに独立に、Ｚ１１〜Ｚ１３に与えられる意味の１つを有し、
ｐおよびｑは、それぞれ互いに独立に、０または１を表す。）
【請求項２】
ｄ）式ＩＶおよびＶの化合物群より選択される１種類以上の誘電的に負な化合物よりなる、更なる誘電的に負なメソゲン成分（成分Ｄ）と、
【化１２】
0005813287.tif 000173
（式中、
Ｒ４１およびＲ４２、およびＲ５１およびＲ５２は、それぞれ互いに独立に、Ｒ１１およびＲ１２に与えられる意味の１つを有し、
【化１３】
0005813287.tif 000174
【化１４】
0005813287.tif 000175
【化１５】
0005813287.tif 000176
【化１６】
0005813287.tif 000177
Ｚ４１〜Ｚ４３およびＺ５１〜Ｚ５３は、それぞれ互いに独立に、Ｚ１１〜Ｚ１３に与えられる意味の１つを有し、
ｒおよびｓは、それぞれ互いに独立に、０または１を表し、および
ｔおよびｕは、それぞれ互いに独立に、０または１を表す。）
および、場合により、
ｅ）１種類以上のキラル化合物よりなる、キラル成分（成分Ｅ）と
を追加的に含むことを特徴とする請求項１に記載の媒体。
【請求項３】
式Ｉの化合物中に存在する基
【化１７】
0005813287.tif 000178
の少なくとも１つが、
【化１８】
0005813287.tif 000179
を表すことを特徴とする請求項１または２に記載の媒体。
【請求項４】
式Ｉの化合物は、式ＩＡ−１およびＩＢ−１〜ＩＢ−４の化合物より選択されることを特徴とする請求項１〜３のいずれか１項に記載の媒体。
【化１９】
0005813287.tif 000180
（式中、
Ｒ１１およびＲ１２は、それぞれ互いに独立に、Ｈ、１５個までのＣ原子を有する無置換のアルキルまたはアルケニル基を表し、ただし加えて、これらの基の中の１個以上のＣＨ２基は、Ｏ原子が互いに直接結合しないようにして、−Ｏ−、−Ｓ−、
【化２０】
0005813287.tif 000181
−Ｃ≡Ｃ−、−ＣＦ２−Ｏ−、−Ｏ−ＣＦ２−、−ＣＯ−Ｏ−または−Ｏ−ＣＯ−で置き換えられていてもよく、
Ｚ１１およびＺ１２は、それぞれ互いに独立に、−ＣＨ２−ＣＨ２−、−ＣＨ＝ＣＨ−、−Ｃ≡Ｃ−、−ＣＨ２−Ｏ−、−Ｏ−ＣＨ２−、−ＣＯ−Ｏ−、−Ｏ−ＣＯ−、−ＣＦ２−Ｏ−、−Ｏ−ＣＦ２−、−ＣＦ２−ＣＦ２−または単結合を表す。）
【請求項５】
式ＩのＺ１１〜Ｚ１３は、それぞれ単結合を表すことを特徴とする請求項１〜４のいずれか１項に記載の媒体。
【請求項６】
式Ｉの化合物は、以下の化合物より選択されることを特徴とする請求項１または２に記載の媒体。
【化２１】
0005813287.tif 000182
（式中、ｎおよびｍは、それぞれ互いに独立に、１〜６の整数を表す。）
【請求項７】
式ＩＩの化合物は、式ＩＩＡ〜ＩＩＣの化合物より選択されることを特徴とする請求項１〜６のいずれか１項に記載の媒体。
【化２２】
0005813287.tif 000183
（式中、
【化２３】
0005813287.tif 000184
を表し、
環Ａ２３およびＡ２４は、請求項１において定義される通りであり、
Ｒ２１は、アルキルを表し、
Ｒ２２は、アルキルまたはアルコキシを表し、
Ｘ２１およびＸ２２は、両方がＦを表し、
Ｚ２１およびＺ２２は、互いに独立に、単結合、−ＣＨ２−ＣＨ２−、−ＣＨ＝ＣＨ−、−ＣＨ２Ｏ−、−ＯＣＨ２−、−Ｏ−、−ＣＨ２−、−ＣＦ２Ｏ−または−ＯＣＦ２−を表し、
Ｚ２３は、請求項１において定義される通りであり、
ｌは、請求項１において定義される通りである。）
【請求項８】
式ＩＩの化合物は、式ＩＩ−１〜ＩＩ−１３の化合物より選択されることを特徴とする請求項１〜６のいずれか１項に記載の媒体。
【化２４】
0005813287.tif 000185
【化２５】
0005813287.tif 000186
（式中、
Ｙ２１〜Ｙ２６は、互いに独立に、ＨまたはＦを表し、
Ｘ２１およびＸ２２の両方がＨを表すか、またはＸ２１およびＸ２２の一方がＨを表し、他方がＦを表し、
Ｒ２１は、アルキルまたはアルケニルを表し、
Ｒ２２は、アルキル、アルケニル、アルコキシまたはアルケニルオキシを表す。）
【請求項９】
式ＩＩの化合物は、以下の化合物より選択されることを特徴とする請求項１〜６のいずれか１項に記載の媒体。
【化２６】
0005813287.tif 000187
【化２７】
0005813287.tif 000188
【化２８】
0005813287.tif 000189
【化２９】
0005813287.tif 000190
【化３０】
0005813287.tif 000191
【化３１】
0005813287.tif 000192
（式中、ｎおよびｍは、それぞれ互いに独立に、１〜６の整数を表す。）
【請求項１０】
式ＩＩＩの化合物は、式ＩＩＩ−１〜ＩＩＩ−１１の化合物より選択されることを特徴とする請求項１〜９のいずれか１項に記載の媒体。
【化３２】
0005813287.tif 000193
（式中、
Ｙ３はＨまたはＦを表し、
Ｒ３１は、アルキルまたはアルケニルを表し、
Ｒ３２は、アルキル、アルケニルまたはアルコキシを表す。）
【請求項１１】
式ＩＩＩの化合物は、以下の化合物より選択されることを特徴とする請求項１〜９のいずれか１項に記載の媒体。
【化３３】
0005813287.tif 000194
【化３４】
0005813287.tif 000195
【化３５】
0005813287.tif 000196
【化３６】
0005813287.tif 000197
【化３７】
0005813287.tif 000198
（式中、ｎおよびｍは、それぞれ互いに独立に、１〜６の整数を表す。）
【請求項１２】
式ＩＶの化合物は、以下の化合物より選択されることを特徴とする請求項２〜１１のいずれか１項に記載の媒体。
【化３８】
0005813287.tif 000199
（式中、ｎは１〜６の整数を表す。）
【請求項１３】
式Ｖの化合物は、以下の化合物より選択されることを特徴とする請求項２〜１２のいずれか１項に記載の媒体。
【化３９】
0005813287.tif 000200
【化４０】
0005813287.tif 000201
（式中、ｎおよびｍは、それぞれ互いに独立に、１〜６の整数を表す。）
【請求項１４】
式Ｉの１種類、２種類、３種類または４種類以上の化合物を含むことを特徴とする請求項１〜１３のいずれか１項に記載の媒体。
【請求項１５】
混合物全体中における式Ｉの化合物の割合は少なくとも１５重量％であることを特徴とする請求項１〜１４のいずれか１項に記載の媒体。
【請求項１６】
混合物全体中における式ＩＡ−１およびＩＢ−１〜ＩＢ−４の化合物の割合は少なくとも２０重量％であることを特徴とする請求項４〜１５のいずれか１項に記載の液晶媒体。
【請求項１７】
２〜８０重量％の１種類以上の式Ｉの化合物と、
２〜８０重量％の１種類以上の式ＩＩの化合物と、
２〜８０重量％の１種類以上の式ＩＩＩの化合物と、および／または
２〜８０重量％の１種類以上の式ＩＶおよび／またはＶの化合物とを含み、
ただし、媒体中の式Ｉ〜Ｖの存在する全ての化合物の総含有量は１００重量％以下である
ことを特徴とする請求項２〜１６のいずれか１項に記載の媒体。
【請求項１８】
式Ｉの化合物は、式ＩＢ’−１の化合物より選択されることを特徴とする請求項１に記載の媒体。
【化４１】
0005813287.tif 000202
（式中、Ｒ１１およびＲ１２は、式Ｉで与えられる意味を有する。）
【請求項１９】
式ＩＩの化合物は、式ＩＩ−４およびＩＩ−５の化合物より選択されることを特徴とする請求項１８に記載の媒体。
【化４２】
0005813287.tif 000203
（式中、Ｒ２１およびＲ２２は、式ＩＩで与えられる意味を有する。）
【請求項２０】
式ＩＩの化合物は、式ＩＩ−４の化合物より選択されることを特徴とする請求項１９に記載の媒体。
【請求項２１】
式ＩＩの化合物は、式ＩＩ−５の化合物より選択されることを特徴とする請求項１９に記載の媒体。
【請求項２２】
式ＩＩＩの化合物は、式ＩＩＩ−１ｃの化合物より選択されることを特徴とする請求項１８に記載の媒体。
【化４３】
0005813287.tif 000204
（式中、
ａｌｋｙｌは、１〜７個のＣ原子を有するアルキル基を表し、
ａｌｋｅｎｙｌは、２〜７個のＣ原子を有するアルケニル基を表す。）
【請求項２３】
式ＩＩＩの化合物は、式ＩＩＩ−１ａ’の化合物より選択されることを特徴とする請求項１８に記載の媒体。
【化４４】
0005813287.tif 000205
（式中、
ｎは、３、４または５を表し、
Ｒｅは、ＨまたはＣＨ３を表す。）
【請求項２４】
式ＩＩＩの化合物は、式ＣＣ−ｎ−Ｖの化合物より選択されることを特徴とする請求項１８に記載の媒体。
【化４５】
0005813287.tif 000206
（式中、
ａｌｋｙｌは、１〜７個のＣ原子を有するアルキル基を表す。）
【請求項２５】
式ＣＣ−ｎ−Ｖの化合物は、式ＣＣ−３−Ｖの化合物であることを特徴とする請求項２４に記載の媒体。
【化４６】
0005813287.tif 000207
【請求項２６】
式ＩＩＩの化合物は、式ＣＣ−ｎ−Ｖ１の化合物より選択されることを特徴とする請求項１８に記載の媒体。
【化４７】
0005813287.tif 000208
（式中、
ａｌｋｙｌは、１〜７個のＣ原子を有するアルキル基を表す。）
【請求項２７】
式ＣＣ−ｎ−Ｖ１の化合物は、式ＣＣ−３−Ｖ１の化合物であることを特徴とする請求項２６に記載の媒体。
【化４８】
0005813287.tif 000209
【請求項２８】
式ＩＩＩの化合物は、式ＩＩＩ−１ｄの化合物より選択されることを特徴とする請求項１８に記載の媒体。
【化４９】
0005813287.tif 000210
（式中、
ａｌｋｅｎｙｌおよびａｌｋｅｎｙｌ’は、それぞれ互いに独立に、２〜７個のＣ原子を有するアルケニル基を表す。）
【請求項２９】
式ＩＩＩ−１ｄの化合物は、式ＣＣ−Ｖ−Ｖの化合物であることを特徴とする請求項２８に記載の媒体。
【化５０】
0005813287.tif 000211
【請求項３０】
式ＩＩの化合物は、式ＩＩ−３の化合物より選択されることを特徴とする請求項１８に記載の媒体。
【化５１】
0005813287.tif 000212
（式中、Ｒ２１およびＲ２２は、式ＩＩで与えられる意味を有する。）
【請求項３１】
式ＩＩ−３の化合物は、式ＩＩ−３ａの化合物より選択されることを特徴とする請求項３０に記載の媒体。
【化５２】
0005813287.tif 000213
（式中、
ａｌｋｙｌおよびａｌｋｙｌ’は、それぞれ互いに独立に、１〜７個のＣ原子を有するアルキル基を表す。）
【請求項３２】
式ＩＩ−３の化合物は、式ＩＩ−３ｂの化合物より選択されることを特徴とする請求項３０に記載の媒体。
【化５３】
0005813287.tif 000214
（式中、
ａｌｋｙｌは、１〜７個のＣ原子を有するアルキル基を表し、
ａｌｋｏｘｙは、１〜７個のＣ原子を有するアルコキシ基を表す。）
【請求項３３】
表Ｆからの化合物群より選択される１種類以上の化合物を更に含むことを特徴とする請求項１〜３２のいずれか１項に記載の媒体。
【表１】
0005813287.tif 000215
【表２】
0005813287.tif 000216
【表３】
0005813287.tif 000217
【表４】
0005813287.tif 000218
【請求項３４】
以下の化合物を含むことを特徴とする請求項３３に記載の媒体。
【化５４】
0005813287.tif 000219
【請求項３５】
以下の化合物を含むことを特徴とする請求項３３に記載の媒体。
【化５５】
0005813287.tif 000220
【請求項３６】
以下の化合物を含むことを特徴とする請求項３３に記載の媒体。
【化５６】
0005813287.tif 000221
【請求項３７】
請求項１〜３６のいずれか１項に記載の液晶媒体を誘電体として含有すること特徴とする電気光学的ディスプレイ。
【請求項３８】
アクティブマトリクスアドレス装置を有すること特徴とする請求項３７に記載のディスプレイ。
【請求項３９】
ＶＡ、ＥＣＢ、ＰＡＬＣ、ＦＦＳまたはＩＰＳ効果に基づくこと特徴とする請求項３７または３８に記載のディスプレイ。
【請求項４０】
電気光学的ディスプレイ中における、請求項１〜３６のいずれか１項に記載の液晶媒体の使用。
【請求項４１】
アクティブマトリクスアドレス装置を有する電気光学的ディスプレイ中における、請求項１〜３６のいずれか１項に記載の液晶媒体の使用。
【発明の詳細な説明】
【技術分野】
【０００１】
本発明は液晶媒体および液晶ディスプレイ中でのそれの使用に関し、これらの液晶ディスプレイ、特に、最初の配向がホメオトロピックである誘電的に負の液晶におけるＥＣＢ（電気的制御複屈折；Ｅｌｅｃｔｒｉｃａｌｌｙ  Ｃｏｎｔｒｏｌｌｅｄ  Ｂｉｒｅｆｒｉｎｇｅｎｃｅ）効果を使用する液晶ディスプレイに関する。本発明によるディスプレイ中において特に短い応答時間と、同時に高い電圧保持率とによって、本発明による液晶媒体は区別される。
【背景技術】
【０００２】
ＥＣＢ効果を利用するディスプレイは、所謂ＶＡＮ（垂直配向ネマチック；Ｖｅｒｔｉｃａｌｌｙ  Ａｌｉｇｎｅｄ  Ｎｅｍａｔｉｃ）ディスプレイとして確立されており、例えば、ＭＶＡ（マルチドメイン垂直配向；Ｍｕｌｔｉ−Ｄｏｍａｉｎ  Ｖｅｒｔｉｃａｌ  Ａｌｉｇｎｍｅｎｔ、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献１）およびＬｉｕ、Ｃ．Ｔ．ら、論文１５．１：「Ａ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献２））、ＰＶＡ（パターン化垂直配向；Ｐａｔｔｅｒｎｅｄ  Ｖｅｒｔｉｃａｌ  Ａｌｉｇｎｍｅｎｔ、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献３））デザイン、ＡＳＶ（高度超視野；Ａｄｖａｎｃｅｄ  Ｓｕｐｅｒ  Ｖｉｅｗ、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献４））ディスプレイであり、ＩＰＳ（面内スイッチング；Ｉｎ−Ｐｌａｎｅ  Ｓｗｉｔｃｈｉｎｇ）ディスプレイ（例えば：Ｙｅｏ、Ｓ．Ｄ．、論文１５．３：「Ａ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献５））および長く知られているディスプレイに加えて、特にテレビ用途向けとしてＴＮ（捩れネマチック；Ｔｗｉｓｔｅｄ  Ｎｅｍａｔｉｃ）ディスプレイ以外で、現在のところ最も重要である液晶ディスプレイのより最近の３種類の型の１つとして確立した。それらの技術は、例えば、２００４年６月のＳｏｕｋにおけるＳＩＤセミナーにおいて一般的な形で比較されており、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献６）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献７）である。オーバードライブによるアドレ���方法により、最近のＥＣＢディスプレイの応答時間は既に著しく改良されてきたが（例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献８））、ビデオに対応できる応答時間を達成することは、特にグレーシェイドのスイッチングにおいて、依然として満足いくほどには未だ解決されていない問題である。
【０００３】
ＴＮおよび現在までの全ての従来のＩＰＳディスプレイは正の誘電異方性の液晶媒体を使用している一方、ＡＳＶディスプレイと同様に、ＥＣＢディスプレイは負の誘電異方性（Δε）の液晶媒体を使用する。
【０００４】
この型の液晶ディスプレイにおいて液晶は誘電体として使用されており、その光学特性は電圧の印加により可逆的に変化する。
【０００５】
一般にディスプレイ中において、即ち、これらの既述の効果によるディスプレイ中においても、動作電圧は可能な限り低くなければならないため、全てが同一の符号の誘電異方性を有し可能な限り高い値の誘電異方性を有する液晶化合物から一般に主になる液晶媒体が使用される。一般に、相対的に最も少量の中性化合物が使用され、媒体と反対の符号の誘電異方性を有する化合物は可能な限り使用しない。よって、ＥＣＢディスプレイ向けの負の誘電異方性の液晶媒体の場合、負の誘電異方性の化合物が主に使用される。使用される液晶媒体は、一般に、負の誘電異方性の液晶化合物より主に、および更に通常、本質的になる。
【０００６】
本出願によって使用される媒体において、一般に液晶ディスプレイは可能な限り低いアドレス電圧を有するように意図されるため、殆どの場合に著しい量の誘電的に中性の液晶化合物と、一般に非常に少量のみの誘電的に正の化合物とが使用されるか、または更に誘電的に正の化合物は一切使用されない。
【０００７】
対応する低いアドレス電圧を有する先行技術の液晶媒体は比較的低い電気抵抗値または低い電圧保持率を有しており、ディスプレイにおける高い電圧消費という好ましくない結果となる。
【０００８】
加えて、先行技術のディスプレイのアドレス電圧は多くの場合、例えば携帯用途のディスプレイなどの、電力供給系に直接または連続して接続されていないディスプレイにとって特に大き過ぎる。
【０００９】
加えて、意図される用途にとって、相範囲が十分広くなければならない。
【００１０】
特に、ディスプレイ中の液晶媒体の応答時間は改良、即ち、短縮されなければならない。このことは、テレビおよびマルチメディアの用途向けのディスプレイにおいて、特に重要である。応答時間を改良するために、液晶媒体の回転粘度（γ１）を最適化すること、即ち、可能な限り低い回転粘度を有する媒体を達成することが過去に繰り返し提案されてきた。しかしながら、ここで達成された結果は多くに用途にとっては不適切で、従って、更なる最適化手法を見出すことが望まれていると見受けられる。
【先行技術文献】
【非特許文献】
【００１１】
【非特許文献１】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ・・・」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献２】Ｌｉｕ、Ｃ．Ｔ．ら、論文１５．１：「Ａ４６−ｉｎｃｈ  ＴＦＴ−ＬＣＤ  ＨＤＴＶ  Ｔｅｃｈｎｏｌｏｇｙ・・・」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献３】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献４】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献５】Ｙｅｏ、Ｓ．Ｄ．、論文１５．３：「Ａ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献６】セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献７】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献８】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【発明の概要】
【発明が解決しようとする課題】
【００１２】
従って、先行技術からの媒体の不具合を有さないか、少なくとも著しく低減されている液晶媒体に対する多大な要求がある。
【課題を解決するための手段】
【００１３】
驚くべきことに、ＥＣＢディスプレイ中において短い応答時間を有し、同時に十分に広いネマチック相、好ましい複屈折率（Δｎ）および高い電圧保持率を有する液晶ディスプレイを達成できることが見出された。
【００１４】
本発明は、式Ｉの１種類以上の化合物を含み極性化合物の混合物に基づく液晶媒体に関する。
【００１５】
【化１】
0005813287.tif 000002
式中、
Ｒ１１およびＲ１２は、それぞれ互いに独立に、Ｈ、１５個までのＣ原子を有する無置換のアルキルまたはアルケニル基を表し、ただし加えて、これらの基の中の１個以上のＣＨ２基は、Ｏ原子が互いに直接結合しないようにして、−Ｏ−、−Ｓ−、
【００１６】
【化２】
0005813287.tif 000003
−Ｃ≡Ｃ−、−ＣＦ２−Ｏ−、−Ｏ−ＣＦ２−、−ＣＯ−Ｏ−または−Ｏ−ＣＯ−で置き換えられていてもよく、好ましくは、無置換のアルキル、アルケニル、アルコキシまたはアルケニルオキシ基であり、特に好ましくは、Ｒ１１およびＲ１２の一方がアルキルまたはアルケニル基を表し、他方がアルキル、アルケニル、アルコキシまたはアルケニルオキシ基を表し、特に好ましくは、Ｒ１１が直鎖のアルキルまたはアルケニルを表し、特に、ＣＨ２＝ＣＨ−、Ｅ−ＣＨ３−ＣＨ＝ＣＨ−、ＣＨ２＝ＣＨ−ＣＨ２−ＣＨ２−、ＣＨ３−ＣＨ＝ＣＨＣ２Ｈ４−、ＣＨ３−、Ｃ２Ｈ５−、ｎ−Ｃ３Ｈ７−、ｎ−Ｃ４Ｈ９−またはｎ−Ｃ５Ｈ１１−であり、
【００１７】
【化３】
0005813287.tif 000004
【００１８】
【化４】
0005813287.tif 000005
【００１９】
【化５】
0005813287.tif 000006
【００２０】
【化６】
0005813287.tif 000007
Ｚ１１〜Ｚ１３は、それぞれ互いに独立に、−ＣＨ２−ＣＨ２−、−ＣＨ＝ＣＨ−、−Ｃ≡Ｃ−、−ＣＨ２−Ｏ−、−Ｏ−ＣＨ２−、−ＣＯ−Ｏ−、−Ｏ−ＣＯ−、−ＣＦ２−Ｏ−、−Ｏ−ＣＦ２−、−ＣＦ２−ＣＦ２−または単結合、好ましくは、−ＣＨ２−ＣＨ２−、−ＣＨ＝ＣＨ−、−Ｃ≡Ｃ−、−ＣＦ２−Ｏ−、−Ｏ−ＣＦ２−または単結合を表し、特に好ましくは、Ｚ１１〜Ｚ１３の１つ、または存在しているのであれば１つより多く、非常に特に好ましくは、Ｚ１１〜Ｚ１３の全てが単結合を表し、
ｍおよびｎは、それぞれ互いに独立に、０または１を表し、
（ｍ＋ｎ）は、好ましくは、０または１を表す。
【発明を実施するための形態】
【００２１】
この型の媒体は、特に、ＥＣＢ効果に基づくアクティブマトリックスアドレスの電気光学的ディスプレイ用およびＩＰＳ（面内スイッチング；Ｉｎ−Ｐｌａｎｅ  Ｓｗｉｔｃｈｉｎｇ）ディスプレイ用に使用される。本発明による媒体は、好ましくは、負の誘電異方性を有する。
【００２２】
電気的制御複屈折の原理、ＥＣＢ（電気的制御複屈折；Ｅｌｅｃｔｒｉｃａｌｌｙ  Ｃｏｎｔｒｏｌｌｅｄ  Ｂｉｒｅｆｒｉｎｇｅｎｃｅ）効果またはＤＡＰ（整列相変形：Ｄｅｆｏｒｍａｔｉｏｎ  ｏｆ  Ａｌｉｇｎｅｄ  Ｐｈａｓｅｓ）効果は、１９７１年に初めて記載された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．第１９巻（１９７１年）、第３９１２頁）。その後、Ｊ．Ｆ．Ｋａｈｎ（Ａｐｐｌ．Ｐｈｙｓ．Ｌｅｔｔ．第２０巻（１９７２年）、第１１９３頁）およびＧ．ＬａｂｒｕｎｉｅおよびＪ．Ｒｏｂｅｒｔ（Ｊ．Ａｐｐｌ．Ｐｈｙｓ．第４４巻（１９７３年）、第４８６９頁）による報文が続いた。
【００２３】
Ｊ．ＲｏｂｅｒｔおよびＦ．Ｃｌｅｒｃ（ＳＩＤ  第８０巻  Ｄｉｇｅｓｔ  Ｔｅｃｈｎ．Ｐａｐｅｒｓ（１９８０年）、第３０頁）、Ｊ．Ｄｕｃｈｅｎｅ（Ｄｉｓｐｌａｙｓ  第７巻（１９８６年）、第３頁）およびＨ．Ｓｃｈａｄ（ＳＩＤ  第８２巻  Ｄｉｇｅｓｔ  Ｔｅｃｈｎ．Ｐａｐｅｒｓ（１９８２年）、第２４４頁）の報文では、ＥＣＢ効果に基づく高情報量のディスプレイ素子中での使用に適するものとするためには、液晶相が、高い値の弾性定数比Ｋ３／Ｋ１、高い値の光学異方性Δｎおよび−０．５以下の値の誘電異方性Δεを有していなければならないことが示された。ＥＣＢ効果に基づく電気光学的ディスプレイ素子はホメオトロピックなエッジ配向を有している（ＶＡ技術、即ちＶｅｒｔｉｃａｌｌｙ  Ａｌｉｇｎｅｄ）。誘電的に負の液晶媒体も、所謂ＩＰＳ効果を利用するディスプレイ中で使用できる。
【００２４】
この効果を電気光学的ディスプレイ素子中で工業的に応用するには、多数の要求を満足するＬＣ相が必要となる。ここで特に重要なものは、水分、空気、および熱、赤外線、可視および紫外領域の照射、および直流および交流電界などの物理的影響に対する化学的耐性である。
【００２５】
さらに、工業的に使用できるＬＣ相は、適切な温度範囲での液晶中間相および低粘度を有していることが必要である。
【００２６】
現在までに開示された液晶中間相を有する一連の化合物には、単一の化合物でこれら全ての要求を満たすものはなかった。従って、ＬＣ相として使用できる物質を得るためには、一般に、２〜２５種類、好ましくは３〜１８種類の化合物の混合物を調製する。しかしながら、著しく負の誘電異方性および適切な長期安定性を有する液晶材料がこれまで入手できなかったため、化合物を混合しても最適な相を調製することは容易ではなかった。
【００２７】
マトリックス液晶ディスプレイ（ＭＬＣディスプレイ；Ｍａｔｒｉｘ  Ｌｉｑｕｉｄ−Ｃｒｙｓｔａｌディスプレイ）は既知である。個々のピクセルをそれぞれスイッチングするために使用することができる非線形素子は、例えば、アクティブ素子（即ち、トランジスター）である。なお、用語「アクティブマトリックス」は、２つの区別される型に分けられて使用される。
【００２８】
１．基体としてのシリコンウエハー上のＭＯＳ（金属酸化物半導体；Ｍｅｔａｌ  Ｏｘｉｄｅ  Ｓｅｍｉｃｏｎｄｕｃｔｏｒ）トランジスター。
【００２９】
２．基体としてのガラス板上の薄膜トランジスター（ＴＦＴ；Ｔｈｉｎ−Ｆｉｌｍ  Ｔｒａｎｓｉｓｔｏｒ）。
【００３０】
第１の型の場合、使用される電気光学的効果は、通常、動的散乱またはゲスト−ホスト効果である。基板材料として単結晶シリコンを使用すると、色々な部品ディスプレイのモジュール組み立て品の場合であっても接続部での問題が生じるため、ディスプレイの大きさが制限される。
【００３１】
ここで好適であり、より有望な第２の型の場合には、これまで使用されてきた電気光学的効果は大部分がＴＮ効果であった。
【００３２】
２つの技術は区別される：例えばＣｄＳｅなどの化合物半導体を含むＴＦＴ、または多結晶またはアモルファスシリコンに基づくＴＦＴである。後者の技術について、世界的に集中した研究がなされている。
【００３３】
ＴＦＴマトリックスは、ディスプレイの一方のガラス板の内面に適用され、もう一方のガラス板は、内面に透明な対向電極を有する。ピクセル電極の大きさと比較して、ＴＦＴは非常に小さく、事実上、画像に対する悪影響はない。この技術は、フルカラー対応のディスプレイにも適用でき、このディスプレイでは、フィルター素子がスイッチング可能なピクセルの各々に対向するように、赤、緑および青フィルターのモザイクが配置される。
【００３４】
これまでに最も使用されてきたＴＦＴディスプレイは、通常、透過に対して直交した偏光子を備えるＴＮセルとして作動させ、バックライトで照らされる。テレビの用途については、ＩＰＳセルまたはＥＣＮ（またはＶＡＮ）セルを含むディスプレイが、最近、徐々に使用されるようになってきた。
【００３５】
ここで用語「ＭＬＣディスプレイ」は、集積非線形素子を備える任意のマトリックスディスプレイを網羅する。即ち、アクティブマトリックスに加えて、バリスターまたはダイオード（ＭＩＭ、即ち、ｍｅｔａｌ−ｉｎｓｕｌａｔｏｒ−ｍｅｔａｌ）などのパッシブ素子を備えたディスプレイもである。
【００３６】
この型のＭＬＣディスプレイは、特にテレビ用途（例えばポケットテレビ）、または自動車または航空機内での高度情報ディスプレイに適している。コントラストの角度依存性および応答時間の問題に加えて、ＭＬＣディスプレイにおいては、液晶混合物の比抵抗が十分に高くないことに起因する問題がある［ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、第８４巻、１９８４年９月：第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ；ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命の全体にわたって低下するので、許容される抵抗値を長期の動作期間で有するディスプレイのためには、高い（初期）抵抗が非常に重要である。
【００３７】
これまでに開示されたＭＬＣ−ＴＮディスプレイの不具合は、それらの比較的低いコントラスト、比較的大きい視野角依存性、およびこれらのディスプレイ中でグレーシェイドを生じさせることが困難なことである。
【００３８】
よって、非常に高い比抵抗を有すると同時に、広い動作温度範囲、短い応答時間および低い閾電圧を有しており、これらのおかげで各種のグレーシェイドを生じさせることができるＭＬＣディスプレイが引き続き強く要求されている。
【００３９】
本発明は、モニターおよびテレビ用途向けのみならず、携帯電話およびナビゲーションシステム向けのＭＬＣディスプレイを提供することを目的としており、それらはＥＣＢまたはＩＰＳ効果に基づいており、上で示した不具合を有さないか有していても低減されており、同時に非常に高い比抵抗値を有している。特に、携帯電話およびナビゲーションシステムが、非常に高温および非常に低温においても確実に機能しなければならない。
【００４０】
驚くべきことに、これらのディスプレイ素子中で、式Ｉの少なくとも１種類の化合物を含むネマチック液晶混合物を使用すれば、この目的を達成できることを今回見出した。式Ｉの化合物は、例えば、液晶としてドイツ国特許第３９  ０６  ０４０号より、および中間体としてドイツ国特許第１０２  ０４  ２３６号より既知である。米国特許第６，５４８，１２６号および米国特許第６，３９５，３５３号には、液晶混合物中での式Ｉの化合物が開示されている。
【００４１】
よって、本発明は、式Ｉの少なくとも１種類の化合物を含み、極性化合物の混合物に基づく液晶媒体に関する。
【００４２】
本発明による混合物は、８５℃以上の透明点と共に非常に広い範囲でネマチック相を示し、非常に好ましい値の容量閾値、比較的高い値の保持率および同時に−３０℃および−４０℃において非常に良好な低温安定性ならびに非常に低い回転粘度を示す。更に、本発明による混合物は、透明点および回転粘度の良好な比および非常に負な誘電異方性によって区別される。
【００４３】
式Ｉの化合物中に存在する基
【００４４】
【化７】
0005813287.tif 000008
の少なくとも１つが、
【００４５】
【化８】
0005813287.tif 000009
を表す式Ｉの化合物が特に好ましい。
【００４６】
ａ）Ｒ１１および／またはＲ１２が、Ｈ、アルキル、アルケニルまたはアルコキシを表し、好ましくは、６個までのＣ原子を有しており、Ｒ１２が、非常に特に好ましくは、アルコキシまたはアルケニルオキシを表し、
ｂ）Ｒ１１およびＲ１２の両方がアルキルを表し、ただし、該アルキル基は同一でも異なってもよく、
ｃ）Ｒ１１が、直鎖のアルキル、ビニル、１Ｅ−アルケニルまたは３−アルケニルを表す
式Ｉの化合物が特に好ましい。
【００４７】
Ｒ１１および／またはＲ１２がアルケニルを表す場合、これは、好ましくは、ＣＨ２＝ＣＨ、ＣＨ３−ＣＨ＝ＣＨ、ＣＨ２＝ＣＨ−Ｃ２Ｈ５またはＣＨ３−ＣＨ＝ＣＨ−Ｃ２Ｈ５である。
【００４８】
本発明による媒体は、好ましくは、式Ｉの１種類、２種類、３種類または４種類以上の、好ましくは、１種類、２種類または３種類の化合物を含む。
【００４９】
本発明による媒体は、好ましくは、誘電的に負である。
【００５０】
本発明による液晶媒体は、好ましくは、以下を含む。
【００５１】
ａ）式Ｉの１種類以上の誘電的に負な化合物より好ましくは成る、第１の誘電的に負なメソゲン成分（成分Ａ）。
【００５２】
ｂ）式ＩＩの１種類以上の誘電的に負な化合物よりなる、第２の誘電的に負なメソゲン成分（成分Ｂ）。
【００５３】
【化９】
0005813287.tif 000010
式中、
Ｒ２１およびＲ２２は、それぞれ互いに独立に、Ｈ、１５個までのＣ原子を有する無置換のアルキルまたはアルケニル基を表し、ただし加えて、これらの基の中の１個以上のＣＨ２基は、Ｏ原子が互いに直接結合しないようにして、−Ｏ−、−Ｓ−、
【００５４】
【化１０】
0005813287.tif 000011
−Ｃ≡Ｃ−、−ＣＦ２−Ｏ−、−Ｏ−ＣＦ２−、−ＣＯ−Ｏ−または−Ｏ−ＣＯ−で置き換えられていてもよく、好ましくは、無置換のアルキル、アルケニル、アルコキシまたはアルケニルオキシ基であり、特に好ましくは、Ｒ２１およびＲ２２の一方がアルキルまたはアルケニル基を表し、他方がアルキル、アルケニル、アルコキシまたはアルケニルオキシ基を表し、好ましくは、互いに独立に、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、１〜５個のＣ原子を有するｎ−アルコキシ、または、２〜７個のＣ原子を有する、好ましくは、２〜４個のＣ原子を有するアルコキシアルキル、アルケニルまたはアルケニルオキシ、好ましくは、アルケニルであり、ただし、全ての基の１個以上のＨ原子は、ハロゲン原子、好ましくは、Ｆ原子で置き換えられていてもよく、
特に好ましくは、Ｒ２１およびＲ２２の一方が、好ましくは、Ｒ１１がアルキルまたはアルケニル基を表し、他方がアルキル、アルケニル、アルコキシまたはアルケニルオキシ基を表し、特に好ましくは、Ｒ２１が直鎖のアルキル、特には、ＣＨ３−、Ｃ２Ｈ５−、ｎ−Ｃ３Ｈ７、ｎ−Ｃ４Ｈ９−またはｎ−Ｃ５Ｈ１１−、またはアルケニル、特には、ＣＨ２＝ＣＨ−、Ｅ−ＣＨ３−ＣＨ＝ＣＨ−、ＣＨ２＝ＣＨ−ＣＨ２−ＣＨ２−、Ｅ−ＣＨ３−ＣＨ＝ＣＨ−ＣＨ２−ＣＨ２−またはＥ−ｎ−Ｃ３Ｈ７−ＣＨ＝ＣＨ−を表し、
【００５５】
【化１１】
0005813287.tif 000012
【００５６】
【化１２】
0005813287.tif 000013
【００５７】
【化１３】
0005813287.tif 000014
【００５８】
【化１４】
0005813287.tif 000015
Ｌ２１およびＬ２２は、それぞれ互いに独立に、＝Ｃ（Ｘ２）−または＝Ｎ−を表し、好ましくは、Ｌ２１およびＬ２２の少なくとも一方が＝Ｃ（−Ｆ）−を表し、他方が＝Ｃ（−Ｆ）−または＝Ｃ（−Ｃｌ）−を表し、特に好ましくは、Ｌ２１およびＬ２２の両方が＝Ｃ（−Ｆ）−を表し、
Ｘ２は、Ｆ、Ｃｌ、ＯＣＦ３、ＣＦ３、ＣＨ３、ＣＨ２Ｆ、ＣＨＦ２、好ましくは、ＦまたはＣｌ、特に好ましくは、Ｆを表し、
【００５９】
【化１５】
0005813287.tif 000016
Ｚ２１〜Ｚ２３は、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合、好ましくは、−ＣＨ２−ＣＨ２−、−ＣＨ＝ＣＨ−、−Ｃ≡Ｃ−、−ＣＦ２−Ｏ−、−Ｏ−ＣＦ２−または単結合を表し、特に好ましくは、Ｚ２１〜Ｚ２３の１つ、または存在しているのであれば１つより多くが単結合を表し、非常に特に好ましくは、全てが単結合を表し、
ｌおよびｏは、それぞれ互いに独立に、０または１を表し、および
（ｌ＋ｏ）は、好ましくは、０または１を表す。
【００６０】
および／または
ｃ）式ＩＩＩの１種類以上の誘電的に中性な化合物よりなる、誘電的に中性なメソゲン成分（成分Ｃ）。
【００６１】
【化１６】
0005813287.tif 000017
式中、
Ｒ３１およびＲ３２は、それぞれ互いに独立に、Ｒ１１およびＲ１２に与えられる意味の１つを有し、好ましくは、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、２〜５個のＣ原子を有するｎ−アルコキシ、または、２〜７個のＣ原子を有する、好ましくは、２〜４個のＣ原子を有するアルコキシアルキル、アルケニルまたはアルケニルオキシ、好ましくはアルケニルオキシを表し、
【００６２】
【化１７】
0005813287.tif 000018
【００６３】
【化１８】
0005813287.tif 000019
【００６４】
【化１９】
0005813287.tif 000020
Ｚ３１〜Ｚ３３は、それぞれ互いに独立に、Ｚ１１〜Ｚ１３に与えられる意味の１つを有し、好ましくは、−ＣＨ２−ＣＨ２−、−ＣＨ＝ＣＨ−、−Ｃ≡Ｃ−、−ＣＯＯ−または単結合、好ましくは、−ＣＨ２−ＣＨ２−または単結合、特に好ましくは、単結合を表し、
ｐおよびｑは、それぞれ互いに独立に、０または１を表し、
（ｐ＋ｑ）は、好ましくは、０または１、好ましくは、０を表す。
【００６５】
および／または
ｄ）式ＩＶおよびＶの化合物群より選択される１種類以上の誘電的に負な化合物よりなる、更なる誘電的に負なメソゲン成分（成分Ｄ）。
【００６６】
【化２０】
0005813287.tif 000021
式中、
Ｒ４１、Ｒ４２、Ｒ５１およびＲ５２は、それぞれ互いに独立に、Ｒ１１およびＲ１２に与えられる意味の１つを有し、好ましくは、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、２〜５個のＣ原子を有するｎ−アルコキシ、または、２〜７個のＣ原子を有する、好ましくは、２〜４個のＣ原子を有するアルコキシアルキル、アルケニルまたはアルケニルオキシ、好ましくはアルケニルオキシを表し、
【００６７】
【化２１】
0005813287.tif 000022
【００６８】
【化２２】
0005813287.tif 000023
【００６９】
【化２３】
0005813287.tif 000024
【００７０】
【化２４】
0005813287.tif 000025
【００７１】
【化２５】
0005813287.tif 000026
【００７２】
【化２６】
0005813287.tif 000027
【００７３】
【化２７】
0005813287.tif 000028
【００７４】
【化２８】
0005813287.tif 000029
【００７５】
【化２９】
0005813287.tif 000030
【００７６】
【化３０】
0005813287.tif 000031
【００７７】
【化３１】
0005813287.tif 000032
Ｚ４１〜Ｚ４３およびＺ５１〜Ｚ５３は、それぞれ互いに独立に、Ｚ１１〜Ｚ１３に与えられる意味の１つを有し、好ましくは、−ＣＨ２−ＣＨ２−、−ＣＨ＝ＣＨ−、−Ｃ≡Ｃ−、−ＣＯＯ−または単結合、好ましくは、−ＣＨ２−ＣＨ２−または単結合、特に好ましくは、単結合を表し、
ｒおよびｓは、それぞれ互いに独立に、０または１を表し、
（ｒ＋ｓ）は、好ましくは、０または１、好ましくは０を表し、
ｔおよびｕは、それぞれ互いに独立に、０または１を表し、
（ｔ＋ｕ）は、好ましくは、０または１、好ましくは０を表す。
【００７８】
および、場合により、
ｅ）１種類以上のキラル化合物よりなる、キラル成分（成分Ｅ）。
【００７９】
式Ｉの化合物は、好ましくは、補助式ＩＡおよびＩＢより選択される。
【００８０】
【化３２】
0005813287.tif 000033
式中、パラメーターは、式Ｉにおいて上で与えられる意味を有する。
【００８１】
式Ｉの化合物は、特に好ましくは、補助式ＩＡ−１およびＩＢ−１〜ＩＢ−１０、好ましくは、ＩＡ−１、およびＩＢ−１〜ＩＢ−３、ＩＢ−９およびＩＢ−１０より選択される。
【００８２】
【化３３】
0005813287.tif 000034
【００８３】
【化３４】
0005813287.tif 000035
式中、パラメーターは上で与えられる意味を有し、好ましくは、Ｚ１１の一方または両方、存在するのであればＺ１２は単結合を表す。
【００８４】
式Ｉの化合物は、非常に特に好ましくは、補助式ＩＡ’−１およびＩＢ’−１〜ＩＢ’−４、好ましくは、ＩＡ’−１および／またはＩＢ’−１より選択される。
【００８５】
【化３５】
0005813287.tif 000036
式中、パラメーターは上で与えられる意味を有し、Ｒ１１およびＲ１２は、好ましくは、互いに独立に、１〜７個、好ましくは１〜５個のＣ原子を有するアルキル、好ましくは、ｎ−アルキル、または、２〜５個のＣ原子を有するアルケニル、好ましくは、１−アルケニルを表し、特に好ましくは、特に式ＩＡ’−１およびＩＢ’−１の場合、Ｒ１２は（Ｏ）ＣｖＨ２ｖ＋１を表し、ただし、ｖは１〜６を表す。
【００８６】
好ましい実施形態において、媒体は、式ＩＡ”−１、ＩＢ”−１およびＩＢ”−２、好ましくは式ＩＡ”−１および／またはＩＢ”−１の化合物群より選択される式ＩＡおよび／またはＩＢの１種類以上の化合物を含む。
【００８７】
【化３６】
0005813287.tif 000037
式中、パラメーターは上で与えられる意味を有し、Ｒ１１およびＲ１２は、好ましくは、互いに独立に、１〜７個、好ましくは１〜５個のＣ原子を有するアルキル、好ましくは、ｎ−アルキル、または、２〜５個のＣ原子を有するアルケニル、好ましくは、１−アルケニルを表し、特に好ましくは、Ｒ１２は（Ｏ）ＣｖＨ２ｖ＋１を表し、ただし、ｖは１〜６を表す。
【００８８】
更なる好ましい実施形態において、媒体は、式ＩＡ”’−１、ＩＢ”’−１およびＩＢ”’−２、好ましくは式ＩＡ”−１および／またはＩＢ”−１の化合物群より選択される式ＩＡおよび／またはＩＢの１種類以上の化合物を含む。
【００８９】
【化３７】
0005813287.tif 000038
式中、パラメーターは上で与えられる意味を有し、Ｒ１１およびＲ１２は、好ましくは、互いに独立に、１〜７個、好ましくは１〜５個のＣ原子を有するアルキル、好ましくは、ｎ−アルキル、または、２〜５個のＣ原子を有するアルケニル、好ましくは、１−アルケニルを表し、特に好ましくは、Ｒ１２は（Ｏ）ＣｖＨ２ｖ＋１を表し、ただし、ｖは１〜６を表す。
【００９０】
更なる好ましい実施形態において、媒体は、式ＩＡ’−１ａおよびＩＡ’−１ｂ、好ましくは式ＩＡ’−１ｂの化合物群より選択される式ＩＡ’−１の１種類以上の化合物を含む。
【００９１】
【化３８】
0005813287.tif 000039
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【００９２】
更なる好ましい実施形態において、媒体は、式ＩＢ’−１ａ〜ＩＢ’−１ｄ、好ましくは式ＩＢ’−１ａおよび／またはＩＢ’−１ｂの化合物群より選択される式ＩＢ’−１の１種類以上の化合物を含む。
【００９３】
【化３９】
0005813287.tif 000040
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【００９４】
好ましい実施形態において、媒体は、式ＩＩＡ〜ＩＩＣ、好ましくは、ＩＩＡおよびＩＩＢの化合物群より選択される、式ＩＩの１種類以上の化合物を含む。
【００９５】
【化４０】
0005813287.tif 000041
式中、パラメーターは上で示される意味を有するが、式ＩＩＡ中において、
【００９６】
【化４１】
0005813287.tif 000042
【００９７】
【化４２】
0005813287.tif 000043
Ｒ２１は、アルキルを表し、
Ｒ２２はアルキルまたはアルコキシ、特に好ましくは、（Ｏ）ＣｖＨ２ｖ＋１を表し、
Ｘ２１およびＸ２２の両方が、Ｆを表し、
Ｚ２１およびＺ２２は、互いに独立に、単結合、−ＣＨ２−ＣＨ２−、−ＣＨ＝ＣＨ−、−ＣＨ２Ｏ−、−ＯＣＨ２−、−Ｏ−、−ＣＨ２−、−ＣＦ２Ｏ−または−ＯＣＦ２−、好ましくは、単結合または−ＣＨ２ＣＨ２−、特に好ましくは、単結合を表し、
ｐは、１または２を表し、および
ｖは、１〜６を表す。
【００９８】
好ましい実施形態において、媒体は、式ＩＩ−１〜ＩＩ−１３の化合物群より選択される、式ＩＩの１種類以上の化合物を含む。
【００９９】
【化４３】
0005813287.tif 000044
【０１００】
【化４４】
0005813287.tif 000045
式中、
Ｙ２１〜Ｙ２６は、互いに独立に、ＨまたはＦを表し、および
Ｘ２１およびＸ２２の両方がＨを表すか、またはＸ２１およびＸ２２の一方がＨを表し、他方がＦを表すが、
好ましくは最大で４つ、特に好ましくは最大で３つ、非常に特に好ましくは１つまたは２つのＹ２１〜Ｙ２６、Ｘ２１およびＸ２２がＦを表し、
および
他のパラメーターは式ＩＩに上で示されるそれぞれの意味を有し、および好ましくは、
Ｒ２１は、アルキルまたはアルケニルを表し、および
Ｒ２２は、アルキル、アルケニル、アルコキシまたはアルケニルオキシ、好ましくは、（Ｏ）ＣｖＨ２ｖ＋１を表し、および
ｖは、１〜６の整数を表す。
【０１０１】
更なる好ましい実施形態において、媒体は、式ＩＩ−１ａ〜ＩＩ−１ｄ、好ましくは式ＩＩ−１ｂおよび／またはＩＩ−１ｄ、特に好ましくはＩＩ−１ｂの化合物群より選択される、式ＩＩ−１の１種類以上の化合物を含む。
【０１０２】
【化４５】
0005813287.tif 000046
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１０３】
式ＩＩ−１ｃおよびＩＩ−１ｄの好ましい化合物は、以下の式の化合物である。
【０１０４】
【化４６】
0005813287.tif 000047
式中、ｖは上で示される意味を有する。
【０１０５】
式ＩＩ−１の更に好ましい化合物は、以下の式の化合物である。
【０１０６】
【化４７】
0005813287.tif 000048
式中、Ｒ２１は式ＩＩに上で示されるそれぞれの意味を有する。
【０１０７】
好ましい実施形態において、媒体は、式ＩＩ−３ａ〜ＩＩ−３ｄ、好ましくは式ＩＩ−３ｂおよび／またはＩＩ−３ｄ、特に好ましくはＩＩ−３ｂの化合物群より選択される、式ＩＩ−３の１種類以上の化合物を含む。
【０１０８】
【化４８】
0005813287.tif 000049
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１０９】
これらのビフェニル化合物の混合物全体中での濃度は、好ましくは３重量％以上、特には５重量％以上、非常に特に好ましくは５〜２５重量％である。
【０１１０】
更なる好ましい実施形態において、媒体は、式ＩＩ−４ａ〜ＩＩ−４ｄ、好ましくは式ＩＩ−４ａおよび／またはＩＩ−４ｂ、特に好ましくはＩＩ−４ｂの化合物群より選択される、式ＩＩ−４の１種類以上の化合物を含む。
【０１１１】
【化４９】
0005813287.tif 000050
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１１２】
式ＩＩ−４ｃおよびＩＩ−４ｄの好ましい化合物は、以下の式の化合物である。
【０１１３】
【化５０】
0005813287.tif 000051
式中、ｖは上で示される意味を有する。
【０１１４】
更なる好ましい実施形態において、媒体は、以下の補助式ＩＩ−４ｅの式ＩＩ−４の１種類以上の化合物を含む。
【０１１５】
【化５１】
0005813287.tif 000052
式中、
Ｒ２１は、上で示される意味を有し、
ｍおよびｚは、それぞれ互いに独立に、１〜６の整数を表し、
ｍ＋ｚは、好ましくは、１〜６の整数である。
【０１１６】
更なる好ましい実施形態において、媒体は、式ＩＩ−５ａ〜ＩＩ−５ｄ、好ましくは式ＩＩ−５ｂおよび／またはＩＩ−５ｄの化合物群より選択される、式ＩＩ−５の１種類以上の化合物を含む。
【０１１７】
【化５２】
0005813287.tif 000053
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１１８】
式ＩＩ−５ｃおよびＩＩ−５ｄの好ましい化合物は、以下の式の化合物である。
【０１１９】
【化５３】
0005813287.tif 000054
式中、ｖは上で示される意味を有する。
【０１２０】
更なる好ましい実施形態において、媒体は、式ＩＩ−６ａ〜ＩＩ−６ｄ、好ましくは式ＩＩ−６ａおよび／またはＩＩ−６ｃ、特に好ましくは式ＩＩ−６ａの化合物群と、
および／または、式ＩＩ−６ｅ〜ＩＩ−６ｍの化合物群とより選択される、式Ｉ−４の１種類以上の化合物を含む。
【０１２１】
【化５４】
0005813287.tif 000055
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１２２】
【化５５】
0005813287.tif 000056
式中、
Ｒは、Ｒ２１に上で与えられる意味を有し、
ｍは、１〜６の整数を表す。
【０１２３】
Ｒは、好ましくは、それぞれ１〜６個のＣ原子を有する直鎖のアルキルまたはアルコキシ、または２〜６個のＣ原子を有するアルキルアルコキシ、アルケニルまたはアルケニルオキシ、特に好ましくは、１〜５個のＣ原子を有するアルキル、好ましくは、メチル、エチル、プロピル、ブチル、または更に、１〜５個のＣ原子を有するアルコキシ、好ましくは、ヘキシル、メトキシ、エトキシ、プロポキシまたはブトキシを表す。
【０１２４】
更なる好ましい実施形態において、媒体は、式ＩＩ−７ａ〜ＩＩ−７ｄ、好ましくは式ＩＩ−７ａおよび／またはＩＩ−７ｃ、特に好ましくは式ＩＩ−７ａの化合物群と、
および／または、式ＩＩ−７ｅ〜ＩＩ−７ｉの化合物群とより選択される、式ＩＩ−７の１種類以上の化合物を含む。
【０１２５】
【化５６】
0005813287.tif 000057
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１２６】
【化５７】
0005813287.tif 000058
式中、
Ｒは、Ｒ２１に上で与えられる意味を有し、
ｍは、１〜６の整数を表す。
【０１２７】
Ｒは、好ましくは、それぞれ１〜６個のＣ原子を有する直鎖のアルキルまたはアルコキシ、または２〜６個のＣ原子を有するアルキルアルコキシ、アルケニルまたはアルケニルオキシ、特に好ましくは、１〜５個のＣ原子を有するアルキル、好ましくは、メチル、エチル、プロピル、ブチル、または更に、１〜５個のＣ原子を有するアルコキシ、好ましくは、ヘキシル、メトキシ、エトキシ、プロポキシまたはブトキシを表す。
【０１２８】
更なる好ましい実施形態において、媒体は、式ＩＩ−８ａおよびＩＩ−８ｂ、特に好ましくは式ＩＩ−８ｂの化合物群より選択される、式ＩＩ−８の１種類以上の化合物を含む。
【０１２９】
【化５８】
0005813287.tif 000059
式中、パラメーターは上で示される意味を有する。
【０１３０】
更なる好ましい実施形態において、媒体は、式ＩＩ−９ａ〜ＩＩ−９ｄの化合物群より選択される、式ＩＩ−９の１種類以上の化合物を含む。
【０１３１】
【化５９】
0005813287.tif 000060
式中、パラメーターは上で示される意味を有し、好ましくは、
Ｒ２２は、ＣｖＨ２ｖ＋１を表し、
ｖは、１〜６の整数を表す。
【０１３２】
更なる好ましい実施形態において、媒体は、式ＩＩ−１０ａ〜ＩＩ−１０ｅの化合物群より選択される、式ＩＩ−１０の１種類以上の化合物を含む。
【０１３３】
【化６０】
0005813287.tif 000061
式中、パラメーターは上で示される意味を有し、好ましくは、
Ｒ２２は、ＣｖＨ２ｖ＋１を表し、
ｖは、１〜６の整数を表す。
【０１３４】
更なる好ましい実施形態において、媒体は、式ＩＩ−１１ａおよびＩＩ−１１ｂ、特に好ましくはＩＩ−１１ｂの化合物群より選択される、式ＩＩ−１１の１種類以上の化合物を含む。
【０１３５】
【化６１】
0005813287.tif 000062
式中、パラメーターは上で示される意味を有する。
【０１３６】
好ましい実施形態において、媒体は、式ＩＩ’−１およびＩＩ’−２および／またはＩＩ”−１およびＩＩ”−２および／またはＩＩ”’−１〜ＩＩ”’−３および／またはＩＩ（ＩＶ）−１〜ＩＩ（ＩＶ）−３および／またはＩＩ（Ｖ）−１の化合物群より選択される、式ＩＩの１種類以上の化合物を含む。
【０１３７】
【化６２】
0005813287.tif 000063
【０１３８】
【化６３】
0005813287.tif 000064
式中、パラメーターは上で与えられるそれぞれの意味を有し、ｐは０、１または２を表し、好ましくは、
Ｒ２１は、アルキルまたはアルケニルを表す。
【０１３９】
Ｒ２１が直鎖のアルキル、特に、ＣＨ３、Ｃ２Ｈ５、ｎ−Ｃ３Ｈ７、ｎ−Ｃ４Ｈ９またはｎ−Ｃ５Ｈ１１、またはアルケニル、特に、ＣＨ２＝ＣＨ、ＣＨ３ＣＨ＝ＣＨ、ＣＨ２＝ＣＨＣＨ２ＣＨ２、ＣＨ３ＣＨ＝ＣＨＣ２Ｈ４またはＣ３Ｈ７ＣＨ＝ＣＨを表す上の式の化合物が特に好ましい。
【０１４０】
更なる好ましい実施形態において、媒体は、以下の式ＩＩＩの１種類以上の化合物を含み、式中、
【０１４１】
【化６４】
0005813287.tif 000065
【０１４２】
【化６５】
0005813287.tif 000066
ただし、フェニレン環中の１個以上のＨ原子は、互いに独立に、ＦまたはＣＮ、好ましくはＦにより置き換えられていてもよく、シクロヘキシレン環または２個のシクロヘキシレン環の１個の隣接しない２個のＣＨ２基は、Ｏ原子により置き換えられていてもよい。
【０１４３】
更なる好ましい実施形態において、媒体は、式ＩＩＩ−１〜ＩＩＩ−１１の化合物群からで、好ましくは式ＩＩＩ−１〜ＩＩＩ−９の化合物群より、好ましくは群ＩＩＩ−１〜ＩＩＩ−６より、特に好ましくは群ＩＩＩ−１およびＩＩＩ−４より選択される式ＩＩＩの１種類以上の化合物を含む。
【０１４４】
【化６６】
0005813287.tif 000067
式中、パラメーターは式ＩＩＩに上で示されるそれぞれの意味を有し、
Ｙ３はＨまたはＦを表し、および好ましくは、
Ｒ３１は、アルキルまたはアルケニルを表し、および
Ｒ３２は、アルキル、アルケニルまたはアルコキシ、好ましくは、アルキルまたはアルケニル、特に好ましくは、アルケニルを表す。
【０１４５】
媒体は、特に好ましくは、
−式ＩＩＩ−１ｃと、特に好ましくは、
−Ｒ３１がビニルまたは１−プロペニルを表し、Ｒ３２がアルキル、好ましくは、ｎ−アルキルを表し、特に好ましくは、Ｒ３１がビニルを表し、Ｒ３２がプロピルを表す式ＩＩＩ−１と、
−式ＩＩＩ−１ｄと、特に好ましくは、
−Ｒ３１およびＲ３２が、互いに独立に、ビニルまたは１−プロペニルを表し、好ましくは、Ｒ３１がビニルを表し、特に好ましくは、Ｒ３１およびＲ３２がビニルを表す式ＩＩＩ−１と
の群より選択される式ＩＩＩ−１の１種類以上の化合物を含む。
【０１４６】
更なる好ましい実施形態において、媒体は、式ＩＩＩ−１ａ〜ＩＩＩ−１ｅ、好ましくは、式ＩＩＩ−１ａおよび／または式ＩＩＩ−１ｃおよび／またはＩＩＩ−１ｄ、特に好ましくは、式ＩＩＩ−１ｃおよび／またはＩＩＩ−１ｄ、非常に特に好ましくは、式ＩＩＩ−１ｃおよび式ＩＩＩ−１ｄの化合物群より選択される式ＩＩＩ−１の１種類以上の化合物を含む。
【０１４７】
【化６７】
0005813287.tif 000068
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌ及びａｌｋｅｎｙｌ’は、２〜７個のＣ原子を有する、好ましくは２〜５個のＣ原子を有するアルケニルを表す。
【０１４８】
本発明による媒体は、特に好ましくは２０重量％以上、特には２５重量％以上、非常に特に好ましくは３０重量％以上の量で、式ＩＩＩ−１の化合物、特には式ＩＩＩ−１ａ’の化合物を含む。
【０１４９】
【化６８】
0005813287.tif 000069
式中、
ｎは、３、４、５で、ＲｅはＨまたはＣＨ３を表す。
【０１５０】
更なる好ましい実施形態において、媒体は、式ＩＩＩ−２ａ〜ＩＩＩ−２ｄ、好ましくは、式ＩＩＩ−２ａおよび／またはＩＩＩ−２ｂ、特に好ましくは、式ＩＩＩ−２ｂの化合物群より選択される式ＩＩＩ−２の１種類以上の化合物を含む。
【０１５１】
【化６９】
0005813287.tif 000070
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１５２】
更なる好ましい実施形態において、媒体は、式ＩＩＩ−３ａ〜ＩＩＩ−３ｃの化合物群より選択される式ＩＩＩ−３の１種類以上の化合物を含む。
【０１５３】
【化７０】
0005813287.tif 000071
式中、
ａｌｋｙｌおよびａｌｋｙｌ’は、互いに独立に、１〜７個のＣ原子を有する、好ましくは２〜５個のＣ原子を有するアルキルを表し、
ａｌｋｅｎｙｌは、２〜７個のＣ原子を有する、好ましくは２〜５個のＣ原子を有するアルケニルを表す。
【０１５４】
これらのビフェニル類の混合物全体中での割合は、好ましくは３重量％以上、特には５重量％以上である。
【０１５５】
式ＩＩＩ−３ａおよびＩＩＩ−３ｂの好ましい化合物は、以下の式の化合物である。
【０１５６】
【化７１】
0005813287.tif 000072
式中、パラメーターは、上で示される意味を有する。
【０１５７】
式ＩＩＩ−３ｂの特に好ましい化合物は、以下の式の化合物である。
【０１５８】
【化７２】
0005813287.tif 000073
これらの中でも、特に、最後の式のものである。
【０１５９】
好ましい実施形態において、媒体は式ＩＩＩ−４の１種類以上の化合物を含み、特に好ましくは、Ｒ３１がビニルおよび１−プロペニルを表し、Ｒ３２がアルキル、好ましくはｎ−アルキルを表し、特に好ましくは、Ｒ３１がビニルを表し、Ｒ３２がメチルを表す１種類以上の化合物である。
【０１６０】
更なる好ましい実施形態において、媒体は、式ＩＩＩ−４ａ〜ＩＩＩ−４ｄ、好ましくは、式ＩＩＩ−４ａおよび／またはＩＩＩ−４ｂ、特に好ましくは、式ＩＩＩ−４ｂの化合物群より選択される式ＩＩＩ−４の１種類以上の化合物を含む。
【０１６１】
【化７３】
0005813287.tif 000074
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１６２】
好ましい実施形態において、媒体は式ＩＩＩ−５の１種類以上の化合物を含み、特に好ましくは、Ｒ３１がアルキル、ビニルまたは１−プロペニルを表し、Ｒ３２がアルキル、好ましくはｎ−アルキルを表す１種類以上の化合物である。
【０１６３】
更なる好ましい実施形態において、媒体は、式ＩＩＩ−５ａ〜ＩＩＩ−５ｄ、好ましくは式ＩＩＩ−５ａおよび／またはＩＩＩ−５ｂ、特に好ましくは式ＩＩＩ−５ａの、
および／または、式ＩＩＩ−５ｅ〜ＩＩＩ−５ｈ、好ましくは式ＩＩＩ−５ｅおよび／またはＩＩＩ−５ｆ、特に好ましくは式ＩＩＩ−５ｅの化合物群より選択される、式ＩＩＩ−５の１種類以上の化合物を含む。
【０１６４】
【化７４】
0005813287.tif 000075
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１６５】
【化７５】
0005813287.tif 000076
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１６６】
更なる好ましい実施形態において、媒体は、式ＩＩＩ−６ａ〜ＩＩＩ−６ｃ、好ましくは、式ＩＩＩ−６ａおよび／またはＩＩＩ−６ｂ、特に好ましくは、式ＩＩＩ−６ａの化合物群より選択される式ＩＩＩ−６の１種類以上の化合物を含む。
【０１６７】
【化７６】
0005813287.tif 000077
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１６８】
更なる好ましい実施形態において、媒体は、式ＩＩＩ−１０ａおよびＩＩＩ−１０ｂの化合物群より選択される式ＩＩＩ−６の１種類以上の化合物を含む。
【０１６９】
【化７７】
0005813287.tif 000078
式中、
ａｌｋｙｌおよびａｌｋｙｌ’は、互いに独立に、１〜７個のＣ原子を有する、好ましくは２〜５個のＣ原子を有するアルキルを表す。
【０１７０】
更なる好ましい実施形態において、媒体は、式ＩＩＩ−１１ａの化合物より選択される式ＩＩＩ−１１の１種類以上の化合物を含む。
【０１７１】
【化７８】
0005813287.tif 000079
式中、
ａｌｋｙｌおよびａｌｋｙｌ’は、互いに独立に、１〜７個のＣ原子を有する、好ましくは２〜５個のＣ原子を有するアルキルを表す。
【０１７２】
更なる好ましい実施形態において、媒体は、インダン単位を含有する１種類以上の化合物、好ましくは、式ＩＶ−１〜ＩＶ−２の化合物群より好ましくは選択される式ＩＶの化合物を（付加的に）含む。
【０１７３】
【化７９】
0005813287.tif 000080
式中、パラメーターは式Ｖに上で示されるそれぞれの意味を有し、好ましくは、
Ｒ４１は、アルキルまたはアルケニルを表し、
Ｒ４２は、アルキル、アルケニル、アルコキシまたはアルケニルオキシを表し、
Ｚ４１は、単結合を表し、
ｒは、０を表す。
【０１７４】
更なる好ましい実施形態において、媒体は、テトラヒドロナフチルまたはナフチル単位を含有する１種類以上の化合物、好ましくは、式Ｖ−１〜Ｖ−８の化合物群より好ましくは選択される式Ｖの化合物を（付加的に）含む。
【０１７５】
【化８０】
0005813287.tif 000081
式中、パラメーターは式Ｖに上で示されるそれぞれの意味を有し、好ましくは、
Ｒ５１は、アルキルまたはアルケニルを表し、
Ｒ５２は、アルキル、アルケニル、アルコキシまたはアルケニルオキシを表し、
および
式Ｖ−１およびＶ−２中では、
Ｚ５１は、−ＣＨ２−ＣＨ２−または単結合を表し、
式Ｖ−３およびＶ−４中では、
Ｚ５１は、単結合を表し、
Ｚ５２は、−ＣＨ２−ＣＨ２−または単結合を表す。
【０１７６】
更なる好ましい実施形態において、媒体は、フッ素化されたフェナントレン単位を含有する１種類以上の化合物、好ましくは、式Ｖ−９およびＶ−１０の化合物群より好ましくは選択される式Ｖの化合物を（付加的に）含む。
【０１７７】
【化８１】
0005813287.tif 000082
式中、パラメーターは式Ｖに上で示されるそれぞれの意味を有し、好ましくは、
Ｒ５１は、アルキルまたはアルケニルを表し、
Ｒ５２は、アルキル、アルケニル、アルコキシまたはアルケニルオキシを表す。
【０１７８】
更なる好ましい実施形態において、媒体は、フッ素化されたジベンゾフラン単位を含有する１種類以上の化合物、好ましくは式Ｖ−１１である好ましくは式Ｖの化合物を（付加的に）含む。
【０１７９】
【化８２】
0005813287.tif 000083
式中、パラメーターは式Ｖに上で示されるそれぞれの意味を有し、好ましくは、
Ｒ５１は、アルキルまたはアルケニルを表し、
Ｒ５２は、アルキル、アルケニル、アルコキシまたはアルケニルオキシを表す。
【０１８０】
本発明による液晶媒体の成分Ｅ中で使用できる１種類のキラル化合物または複数種類のキラル化合物は、既知のキラルドーパントより選択される。成分Ｅは、以下の式ＶＩ〜ＶＩＩＩの化合物群より選択される１種類以上の化合物より、好ましくは大部分が、特に好ましくは本質的に、非常に特に好ましくは実質的に完全に成る。
【０１８１】
【化８３】
0005813287.tif 000084
式中、
Ｒ６１およびＲ６２、Ｒ７１〜Ｒ７３およびＲ８は、それぞれ互いに独立に、式ＩＩでＲ２１に上で与えられる意味を有するか、もしくは、Ｈ、ＣＮ、Ｆ、Ｃｌ、ＣＦ３、ＯＣＦ３、ＣＦ２ＨまたはＯＣＦ２Ｈを表し、Ｒ６１およびＲ６２の少なくとも一方はキラル基を表し、
Ｚ６１およびＺ６２、Ｚ７１〜Ｚ７３およびＺ８は、それぞれ互いに独立に、−ＣＨ２ＣＨ２−、−ＣＨ＝ＣＨ−、−ＣＯＯ−、−Ｏ−ＣＯ−または単結合を表し、好ましくは、Ｚ６１、Ｚ６２、Ｚ７１、Ｚ７４およびＺ７５は単結合を表し、Ｚ６３、Ｚ７２およびＺ７３は−ＣＯＯ−または単結合を表し、Ｚ７２は、好ましくは、−ＣＯＯ−を表し、Ｚ７３およびＺ８は−Ｏ−ＣＯ−を表し、
【０１８２】
【化８４】
0005813287.tif 000085
ｕおよびｖ、およびｘ、ｙおよびｚは、それぞれ互いに独立に、０または１を表し、好ましくは、
ｕおよびｖの両方が０を表し、
ｘおよびｖの両方が１を表す。
【０１８３】
式ＶＩ〜ＶＩＩＩの化合物は、好ましくは、式ＶＩ−１〜ＶＩ−３、ＶＩＩ−１およびＶＩＩ−２、およびＶＩＩＩ−１およびＶＩＩＩ−２の化合物群より選択される。
【０１８４】
【化８５】
0005813287.tif 000086
式中、パラメーターは、式ＶＩ〜ＶＩＩＩに上で与えられる意味をそれぞれ有し、好ましくは、
Ｒ６１およびＲ６２、Ｒ７１〜Ｒ７３およびＲ８は、アルキル、アルケニルまたはアルコキシ、Ｈ、ＣＮ、Ｆ、Ｃｌ、ＣＦ３、ＯＣＦ３、ＣＦ２ＨまたはＯＣＦ２Ｈを表し、Ｒ３１およびＲ３２の少なくとも一方はキラル基、好ましくはイソオクチルオキシを表し、
Ｚ６１は、単結合を表し、
Ｚ６３は、式Ｖ−２中で単結合を表し、式Ｖ−３中で−ＣＯＯ−を表し、
Ｚ７２は、−ＣＯＯ−を表し、
Ｚ７３は、−Ｏ−ＣＯ−を表し、
ｍは１〜８の整数、好ましくは６を表し、
ｌは、ｍと異なる０〜８の整数、好ましくは１を表す。
【０１８５】
化合物は、特に好ましくは、以下の式ＶＩ−１ａ、ＶＩ−１ｂ、ＶＩ−２ａ〜ＶＩ−２ｃおよびＶＩ−３ａ、ＶＩＩ−１ａおよびＶＩＩ−２ａおよびＶＩＩＩ−１ａおよびＶＩＩＩ−２ａの化合物群より選択される。
【０１８６】
【化８６】
0005813287.tif 000087
【０１８７】
【化８７】
0005813287.tif 000088
本発明の特に特に好ましい実施形態は、以下の条件の１つ以上を満たす。
【０１８８】
ｉ．液晶媒体は、補助式ＩＡ−１およびＩＢ−１〜ＩＢ−５より、好ましくは補助式ＩＡ’−１およびＩＢ’−１〜ＩＢ’−５から、特に好ましくは補助式ＩＡ−１および／またはＩＢ−１より、好ましくは補助式ＩＡ’−１および／またはＩＢ’−１より選択される１種類以上の化合物を含む。
【０１８９】
ｉｉ．混合物全体中の式ＩＩの化合物の割合は、２０重量％以上である。
【０１９０】
ｉｉｉ．混合物全体中の式ＩＩＩの化合物の割合は、５重量％以上である。
【０１９１】
ｉｖ．液晶媒体は、以下の補助式の式ＩＩＩの１種類以上の化合物を含む。
【０１９２】
【化８８】
0005813287.tif 000089
式中、
Ｒ３１およびＲ３２は、それぞれ互いに独立に、１２個までのＣ原子を有する直鎖のアルキル、アルケニル、アルキルアルコキシまたはアルコキシ基を表し、
【０１９３】
【化８９】
0005813287.tif 000090
【０１９４】
【化９０】
0005813287.tif 000091
Ｚは、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−または−ＣＦ＝ＣＦ−を表し、
ただし、式ＩＩＩ−１およびＩＩＩ−２の化合物は除外する。
【０１９５】
ｖ．液晶媒体は、以下の補助式ＩＩ−６の式ＩＩの１種類以上の化合物を含む。
【０１９６】
【化９１】
0005813287.tif 000092
式中、Ｒ２１およびＲ２２は上で示される意味を有する。
【０１９７】
ｖｉ．本発明による媒体は、式ＩＩＩ−１ａ、ＩＩＩ−１ｂ、ＩＩＩ−１ｃおよびＩＩＩ−１ｄの、好ましくは式ＩＩＩ−１ａ、ＩＩＩ−１ｂおよびＩＩＩ−１ｃの、特に好ましくは式ＩＩＩ−１ｃの群より選択される１種類以上の化合物を含む。
【０１９８】
ｖｉｉ．液晶媒体は、下述の補助式より選択される式ＩＩＩ−１ｃおよびＩＩＩ−１ｄの１種類以上の特に好ましい化合物を含む。
【０１９９】
【化９２】
0005813287.tif 000093
式中、ａｌｋｙｌは上で与えられる意味を有し、好ましくは、それぞれの場合で互いに独立に、１〜６個、好ましくは２〜５個のＣ原子を有するアルキルを表し、ｎが３以上を表す場合、好ましくはｎ−アルキルである。
【０２００】
ｖｉｉｉ．液晶媒体は、
２〜８０重量％の１種類以上の式Ｉの化合物と、
２〜８０重量％の１種類以上の式ＩＩの化合物と、
２〜８０重量％の１種類以上の式ＩＩＩの化合物と、および／または
２〜８０重量％の式ＩＶおよび／またはＶの化合物群より選択される１種類以上の化合物と
から本質的に成る。
【０２０１】
ｉｘ．液晶媒体は、式ＩＩ−６および／またはＩＩＩ−６の化合物群より選択される式の、特に好ましくは、それぞれの好ましいそれらの補助式から選択され、および／または、式ＩＩ”’−２、ＩＩ”’−３、ＩＩ（ＩＶ）−２、ＩＩ（ＩＶ）−３、ＩＩ（Ｖ）−１および／または式Ｔ−１〜Ｔ−４、好ましくは、Ｔ−１および／またはＴ−４の１種類以上のフッ素化されたターフェニル類を含む。
【０２０２】
【化９３】
0005813287.tif 000094
式中、
ＲはＲ３１に示される意味を有し、好ましくは、それぞれ１個または２〜６個のＣ原子を有するアルキル、アルケニル、アルコキシ、アルキルアルコキシまたはアルケニルオキシを表し、特に好ましくは（Ｏ）ＣｍＨ２ｍ＋１であり、非常に特に好ましくはＣｍＨ２ｍ＋１であり、ｍは１〜６の整数を表す。
【０２０３】
Ｒは、好ましくは、それぞれ１〜６個のＣ原子を有する直鎖のアルキル、アルコキシまたはアルキルアルコキシ、２〜６個のＣ原子を有するアルケニルまたはアルケニルオキシ、好ましくは、それぞれ１〜５個のＣ原子を有するアルキル、更にはアルコキシ、好ましくは、メチル、エチル、プロピル、ブチル、ペンチル、ヘキシル、メトキシ、エトキシ、プロポキシ、ブトキシ、ペントキシである。
【０２０４】
混合物のΔｎ値が０．０９以上であることを意図する場合、本発明による混合物中において、好ましくは、ターフェニル類を使用する。好ましい混合物は、２〜２０重量％で１種類以上の、上で示されるターフェニル類の群より好ましくは選択されるターフェニル化合物を含む。
【０２０５】
ｘ．液晶媒体は、好ましくは、上記のターフェニル類を、２〜３０重量％、特には５〜２０重量％の量で含む。
【０２０６】
ターフェニル類は、好ましくは、０．１０以上のΔｎを有する混合物中において、式Ｉ、ＩＩおよびＩＩＩの化合物と組み合わせて使用される。好ましい混合物は、２〜２０重量％のターフェニル類と、５〜６０重量％の式ＩＩＩの更なる化合物とを含む。
【０２０７】
ｘｉ．液晶媒体は、式Ｉの１種類以上の化合物を、２〜９０重量％、特には５〜８０重量％、特に好ましくは１０〜７０重量％、非常に特に好ましくは１５〜４５重量％の量で含む。
【０２０８】
ｘｉｉ．液晶媒体は、式ＩＡの１種類以上の化合物を、個々の化合物あたり２〜２５重量％、特には３〜２０重量％、非常に特に好ましくは４〜１７重量％の量で含む。
【０２０９】
ｘｉｉｉ．液晶媒体は、３個の６員環を含む式Ｉの１種類以上の化合物を、個々の化合物あたり２〜２０重量％、特には２〜１５重量％、非常に特に好ましくは３〜１０重量％の量で含む。
【０２１０】
ｘｉｖ．液晶媒体は、４個の６員環を含む式Ｉの１種類以上の化合物を、個々の化合物あたり１〜１５重量％、特には２〜１２重量％、非常に特に好ましくは３〜８重量％の量で含む。
【０２１１】
ｘｖ．液晶媒体は、２個の６員環を含む式ＩＩ、好ましくは補助式ＩＩ−１および／またはＩＩ−６の１種類以上の化合物を、個々の化合物あたり、好ましくは１〜６０重量％、特には５重量％以上、非常に特に好ましくは５〜４５重量％の量、特には２〜２０重量％の範囲で含む。
【０２１２】
ｘｖｉ．液晶媒体は、３個の６員環を含む式ＩＩ、好ましくは補助式ＩＩ−３および／またはＩＩ−４、非常に好ましくは式ＩＩ−３ｂおよび／またはＩＩ−３ｄおよび／またはＩＩ−４ｂおよび／またはＩＩ−４ｄの１種類以上の化合物を、個々の化合物あたり、好ましくは１〜６０重量％、特には１０重量％以上、非常に特に好ましくは５〜４５重量％の量、特には２〜２０重量％の範囲で含む。
【０２１３】
ｘｖｉｉ．液晶媒体は、３個の６員環を含む式ＩＩ、好ましくは補助式ＩＩ−４および／またはＩＩ−６および／またはＩＩ−７、非常に好ましくは式ＩＩ−４ａおよび／またはＩＩ−４ｃおよび／またはＩＩ−５ａおよび／またはＩＩ−５ｂおよび／またはＩＩ−６ａおよび／またはＩＩ−６ｃおよび／またはＩＩ−７ａおよび／またはＩＩ−７ｃの１種類以上の化合物を、式ＩＩ−４ａおよび／またはＩＩ−４ｃの化合物の個々の化合物あたり、好ましくは１〜５０重量％、特には１０重量％以上、非常に特に好ましくは５〜４５重量％、特には２〜１５重量％の範囲、式ＩＩ−５ａおよびＩＩ−５ｃの化合物の個々の化合物あたり２〜１０重量％、および／または式ＩＩ−６ａおよびＩＩ−６ｃの化合物の個々の化合物あたり２〜２０重量％の量で含む。
【０２１４】
ｘｖｉｉｉ．液晶媒体は、式ＩＶの１種類以上の化合物を、個々の化合物あたり、好ましくは２重量％以上、特には５重量％以上、非常に特に好ましくは５〜２５重量％の量、特には２〜１２重量％の範囲で含む。
【０２１５】
ｘｉｘ．液晶媒体は、式Ｖの１種類以上の化合物を、個々の化合物あたり、好ましくは３重量％以上、特には５重量％以上、非常に特に好ましくは５〜２５重量％の量、特には２〜２０重量％の範囲で含む。
【０２１６】
ｘｘ．液晶媒体は、以下の式の群より選択される式ＩＩＩの１種類以上の化合物を含む。
【０２１７】
【化９４】
0005813287.tif 000095
式中、Ｒ３１およびＲ３２は上で示される意味を有し、好ましくは、それぞれ互いに独立に、それぞれ１個または２〜７個のＣ原子を有する直鎖のアルキル、アルコキシまたはアルケニル基、特に好ましくは、直鎖のアルキル、更にはアルケニルを表す。
【０２１８】
混合物中における、これらの化合物の割合は５〜４０重量％である。
【０２１９】
本発明は、更に、ＥＣＢ効果に基づいてアドレスするアクティブマトリックスを備える電気光学的ディスプレイに関し、本発明による液晶媒体を誘電体として含有することを特徴とする。
【０２２０】
液晶混合物は、好ましくは、少なくとも６０度のネマチック相範囲と、２０℃において最大で３０ｍｍ２・ｓ−１の流動粘度ν２０を有する。
【０２２１】
本発明による液晶混合物は、約−０．５〜−８．０、特には、−２．５〜−６．０のΔεを有し、ただしΔεは誘電異方性を表す。回転粘度γ１は、好ましくは、２００ｍＰａ・ｓ以下、特には、１７０ｍＰａ・ｓ以下である。
【０２２２】
液晶混合物中の複屈折率Δｎは、一般に、０．０６および０．１６の間であり、好ましくは、０．０８および０．１２の間である。
【０２２３】
本発明による混合物は、例えば、ＶＡＮ、ＭＶＡ、（Ｓ）−ＰＶＡおよびＡＳＶなどの全てのＶＡ−ＴＦＴ用途に適する。更に、負のΔεのＩＰＳ（面内スイッチング；Ｉｎ−Ｐｌａｎｅ  Ｓｗｉｔｃｈｉｎｇ）、ＦＦＳ（フリンジ場スイッチング；Ｆｒｉｎｇｅ  Ｆｉｅｌｄ  Ｓｗｉｔｃｈｉｎｇ）およびＰＡＬＣの用途に適する。
【０２２４】
本発明によるディスプレイ中のネマチック液晶混合物は一般に２種類の成分ＡおよびＢを含んでおり、これらの成分自身は１種類以上の個々の化合物より成る。
【０２２５】
成分Ａのためには、−０．８以下の値のΔεを有する１種類（または多種類）の個々の化合物を、好ましくは選択する。混合物全体におけるＡの割合が低いほど、この値をより負としなければならない。
【０２２６】
成分Ｂのためには、−０．８以下の値のΔεを有する１種類（または多種類）の個々の化合物を、好ましくは選択する。混合物全体におけるＢの割合が低いほど、この値をより負としなければならない。
【０２２７】
成分Ｃは明瞭なネマトゲン性を有しており、２０℃において３０ｍｍ２・ｓ−１以下の流動粘度を有しており、好ましくは２５ｍｍ２・ｓ−１以下である。
【０２２８】
成分Ｃ中の特に好ましい個々の化合物は、極めて低い粘度のネマチック液晶で、２０℃において１８ｍｍ２・ｓ−１以下の流動粘度を有しており、好ましくは１２ｍｍ２・ｓ−１以下である。
【０２２９】
成分Ｃは単変または互変ネマチックであり、非常に低温まで液晶混合物中にスメクチック相が発生することを予防できる。例えば、高いネマトゲン性の各種材料を、それぞれの場合でスメクチック液晶混合物に加えた場合、これらの材料のネマトゲン性を、達成されるスメクチック相を抑制できる程度によって比較できる。
【０２３０】
多数の適切な材料が文献より当業者に知られている。式ＩＩＩの化合物が特に好ましい。
【０２３１】
加えて、これらの液晶相も１８種類より多い成分を含む場合があり、好ましくは１８〜２５種類の成分である。
【０２３２】
その相は、好ましくは、４〜１５種類、特には５〜１２種類、特に好ましくは１０種類以下の、式ＩおよびＩＩおよび／またはＩＩＩおよび／またはＩＶおよび／またはＶの化合物を含む。
【０２３３】
式Ｉ〜Ｖの化合物に加え、他の構成成分も存在してよく、例えば、混合物全体の４５％までの量だが、好ましくは３５％まで、特には１０％までである。
【０２３４】
他の構成成分は、好ましくは、ネマチックまたはネマトゲン性の物質より選択され、特には、アゾキシベンゼン類、ベンジリデンアニリン類、ビフェニル類、ターフェニル類、フェニルまたはシクロヘキシル安息香酸エステル類、フェニルまたはシクロヘキシルシクロヘキサンカルボン酸エステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類に分類される既知の物質である。
【０２３５】
この型の液晶相の構成成分として適する最も重要な化合物は、式ＩＸで特徴付けることができる。
【０２３６】
Ｒ９１−Ｌ−Ｇ−Ｅ−Ｒ９２            ＩＸ
式中、ＬおよびＥは、それぞれ、１，４−二置換ベンゼンおよびシクロヘキサン環、４，４’−二置換ビフェニル、フェニルシクロヘキサンおよびシクロへキシルシクロヘキサン構造、２，５−二置換ピリミジンおよび１，３−ジオキサン環、２，６−二置換ナフタレン、ジ−およびテトラヒドロナフタレン、キナゾリンおよびテトラヒドロキナゾリンから成る群からの炭素環構造またはヘテロ環構造を表す。
【０２３７】
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合を表し、Ｑはハロゲン、好ましくは塩素、または−ＣＮを表し、Ｒ９１およびＲ９２は、それぞれ、１８個まで、好ましくは８個までの炭素原子を有するアルキル、アルケニル、アルコキシ、アルカノイルオキシまたはアルコキシカルボニルオキシを表し、あるいは、これらの基の１つは、ＣＮ、ＮＣ、ＮＯ２、ＮＣＳ、ＣＦ３、ＯＣＦ３、Ｆ、ＣｌまたはＢｒを表す。
【０２３８】
これらの化合物の殆どにおいて、Ｒ９１およびＲ９２は互いに異なっており、これらの基の１つは、通常、アルキルまたはアルコキシ基である。提案された置換基の他のものも一般的である。このような物質またはそれらの混合物の多くも、商業的に入手できる。全てのこれらの物質は、文献から知られる方法により調製できる。
【０２３９】
混合物全体中での式ＩＸの化合物の濃度は、好ましくは１％〜２５％、特に好ましくは１％〜１５％、非常に特に好ましくは２％〜９％である。
【０２４０】
また、本発明による媒体は、誘電的に正の成分も含む場合があり、それの総濃度は、好ましくは、媒体全体を基礎として１０重量％以下である。
【０２４１】
好ましい実施形態において、本発明による液晶媒体は、全体として、混合物全体を基礎として、５％以上〜８０％以下、好ましくは１０％以上〜７０％以下、好ましくは２０％以上〜６０％以下、特に好ましくは３０％以上〜５０％以下、非常に特に好ましくは３５％以上〜４０％以下の成分Ａと、
１０％以上〜８５％以下、好ましくは２０％以上〜８０％以下、好ましくは３０％以上〜７０％以下、特に好ましくは４０％以上〜６０％以下、非常に特に好ましくは４５％以上〜５０％以下の成分Ｂと、
５％以上〜７０％以下、好ましくは１０％以上〜５５％以下、好ましくは２５％以上〜５０％以下の成分Ｃとを含む。
【０２４２】
好ましい実施形態において、本発明による液晶媒体は、成分ＡおよびＣ、好ましくは、成分Ｂ、ＤおよびＥの群より選択される１種類以上の成分を含み、それらは、好ましくは大部分が、特に好ましくは本質的に、非常に特に好ましくは実質的に完全に前記成分より成る。
【０２４３】
本発明による液晶媒体は、好ましくは、−２０℃以下〜７０℃以上までネマチック相を有し、特に好ましくは、−３０℃以下〜８０℃以上、非常に特に好ましくは、−４０℃以下〜８５℃以上、最も好ましくは、−４０℃以下〜９０℃以上である。
【０２４４】
ここで用語「ネマチック相を有する」は、一方でスメクチック相および結晶化が対応する温度の低温で確認されないことを意味し、他方でネマチック相から加熱しても透明化しないことを意味する。低温における検査は対応する温度において流動粘度計により行なわれ、試験は、電気光学的用途に対応するセル厚みを有する試験用セルに少なくとも１００時間保存して行なわれる。対応する試験用セル中における−２０℃での保存安定性が１０００時間以上の場合、媒体はこの温度において安定であると言われる。−３０℃および−４０℃の温度において、対応する時間は、それぞれ５００時間および２５０時間である。高温においては、従来法により毛細管中で透明点が測定される。
【０２４５】
好ましい実施形態において、本発明による液晶媒体は、中程度から低い領域の光学的異方性の値により特徴付けられる。複屈折率の値は、好ましくは０．０６５以上〜０．１３０以下の範囲内、特に好ましくは０．０８０以上〜０．１２０以下の範囲内、非常に特に好ましくは０．０８５以上〜０．１１０以下の範囲内である。
【０２４６】
この実施形態において、本発明による液晶媒体は負の誘電異方性を有し、比較的高い絶対値の誘電異方性（｜Δε｜）を有し、それは、好ましくは、２．７以上〜５．３以下、好ましくは４．５以下まで、好ましくは２．９以上〜４．５以下、特に好ましくは３．０以上〜４．０以下、非常に特に好ましくは３．５以上〜３．９以下の範囲内である。
【０２４７】
本発明による液晶媒体は、１．７Ｖ以上〜２．５Ｖ以下、好ましくは１．８Ｖ以上〜２．４Ｖ以下、特に好ましくは１．９Ｖ以上〜２．３Ｖ以下、非常に特に好ましくは１．９５Ｖ以上〜２．１Ｖ以下の範囲内の比較的低い値の閾電圧（Ｖ０）を有する。
【０２４８】
更なる好ましい実施形態において、本発明による液晶媒体は、好ましくは比較的低い値の平均誘電異方性（εａｖ≡（ε‖＋２ε⊥）／３）を有し、それは、好ましくは、５．０以上〜７．０以下、好ましくは５．５以上〜６．５以下、更により好ましくは５．７以上〜６．４以下、特に好ましくは５．８以上〜６．２以下、非常に特に好ましくは５．９以上〜６．１以下の範囲内である。
【０２４９】
ＬＣＤテレビディスプレイ中での使用に特に適する好ましい実施形態において、本発明による液晶媒体は、１．７以上〜４．９以下、好ましくは４．３以下まで、好ましくは２．３以上〜４．０以下、特に好ましくは２．８以上〜３．８以下の範囲内の誘電異方性の絶対値（｜Δε｜）を好ましくは有する。
【０２５０】
この実施形態において、本発明による液晶媒体は、１．９Ｖ以上〜２．５Ｖ以下、好ましくは２．１Ｖ以上〜２．３Ｖ以下の範囲内の閾電圧（Ｖ０）の値を有する。
【０２５１】
加えて、本発明による液晶媒体は、液晶セル中において、高い値の電圧保持率を有する。新しく充填されたセル中２０℃でセル中において、これらは９５％以上、好ましくは９７％以上、特に好ましくは９８％以上、非常に特に好ましくは９９％以上であり、１００℃でオーブン中５分後のセル中において、これらは９０％以上、好ましくは９３％以上、特に好ましくは９６％以上、非常に特に好ましくは９８％以上である。
【０２５２】
一般に、ここで、低いアドレス電圧または閾電圧を有する液晶媒体は、より大きいアドレス電圧または閾電圧を有するものより低い電圧保持率を有し、逆もそうである。
【０２５３】
また、好ましくは、個々の物理的特性に対するこれらの好ましい値も、それぞれの場合において互いに組合せで、本発明による媒体によって維持される。
【０２５４】
本出願において、他に明示されない限り、「１種類以上の化合物」とも記載される用語「化合物」は、１種類および複数種類の化合物の両方を意味する。
【０２５５】
他に明示されない限り、それぞれの場合で１％以上〜３０％以下、好ましくは２％以上〜３０％以下、特に好ましくは４％以上〜１６％以下の濃度で混合物中において個々の化合物が一般に使用される。
【０２５６】
本発明において、個々の場合で他に示されない限り、組成物の構成成分の特定に関連して以下の定義を適用する：
−「含む」：組成物中の問題となっている構成成分の濃度が、好ましくは５％以上、特に好ましくは１０％以上、非常に特に好ましくは２０％以上、
−「大部分が成る」：組成物中の問題となっている構成成分の濃度が、好ましくは５０％以上、特に好ましくは５５％以上、非常に特に好ましくは６０％以上、
−「本質的に成る」：組成物中の問題となっている構成成分の濃度が、好ましくは８０％以上、特に好ましくは９０％以上、非常に特に好ましくは９５％以上、
−「実質的に完全に成る」：組成物中の問題となっている構成成分の濃度が、好ましくは９８％以上、特に好ましくは９９％以上、非常に特に好ましくは１００．０％。
【０２５７】
このことは、成分でも化合物でも構わない、それらの構成成分と共に組成物としての媒体と、化合物である、それらの構成成分と共に成分との両方に適用する。媒体全体に比べて個々の化合物の濃度に関してのみ、含むとの用語は、組成物中の問題となっている構成成分の濃度が、好ましくは１％以上、特に好ましくは２％以上、非常に特に好ましくは４％以上であることを意味する。
【０２５８】
本発明において、「≦」は以下、好ましくは未満を意味し、「≧」は以上、好ましくは超えてを意味する。
【０２５９】
本発明において、
【０２６０】
【化９５】
0005813287.tif 000096
は、トランス−１，４−シクロヘキシレンを表し、
【０２６１】
【化９６】
0005813287.tif 000097
は、１，４−フェニレンを表す。
【０２６２】
本発明において、用語「誘電的に正な化合物」は△ε＞１．５の化合物を表し、用語「誘電的に中性な化合物」は−１．５≦△ε≦１．５のものを表し、用語「誘電的に負な化合物」は△ε＜−１．５のものを意味する。ここで、化合物の誘電異方性は１０％の化合物を液晶ホストに溶解して決定され、それぞれの場合で２０μｍのセル厚みでホメオトロピック及びホモジニアスな表面配向の少なくとも１つの試験用セル中で１ｋＨｚにより得られる混合物の容量を決定する。測定電圧は典型的には０．５Ｖ〜１．０Ｖであるが、検討されるそれぞれの液晶混合物の容量閾値よりはいつも低くされる。
【０２６３】
誘電的に正および誘電的に中性な化合物に使用されるホスト混合物はＺＬＩ−４７９２で、誘電的に負な化合物に使用されるものはＺＬＩ−２８５７で、いずれもドイツ国のメルク社製である。検討される化合物を添加後にホスト混合物の誘電率の変化より検討される個々の化合物の値が得られ、使用される化合物の１００％に外挿する。検討される化合物は、ホスト混合物に１０％の量で溶解される。材料の溶解度が低すぎてこれが行なえない場合、所望の温度で検討できるようになるまで濃度を段階的に半分にしていく。
【０２６４】
また、必要に応じて、本発明による液晶媒体は、例えば、安定化剤および／または多色性色素および／またはキラルドーパントなどの更なる添加剤も通常の量で含む。これらの使用される添加剤の量は、好ましくは全体で、混合物全体の量に基づいて０％以上〜１０％以下、特に好ましくは０．１％以上〜６％以下である。使用される個々の化合物の濃度は、好ましくは、０．１％以上〜３％以下である。これらおよび同様の添加剤の濃度は、液晶媒体中の液晶化合物の濃度および濃度範囲を特定する際には、一般に考慮されない。
【０２６５】
好ましい実施形態において、本発明による液晶混合物は、１種類以上の反応性化合物、好ましくは反応性メソゲンと、必要に応じて、例えば、重合開始剤および／または重合変調剤などの更なる添加剤とを通常の量で含む高分子前駆体を含む。これらの使用される添加剤の量は、全体で、混合物全体の量に基づいて０％以上〜１０％以下、好ましくは０．１％以上〜２％以下である。これらおよび同様の添加剤の濃度は、液晶媒体中の液晶化合物の濃度および濃度範囲を特定する際には、考慮されない。
【０２６６】
組成物は複数種類の化合物からなり、好ましくは３種類以上〜３０種類以下、特に好ましくは６種類以上〜２０種類以下、非常に特に好ましくは１０種類以上〜１６種類以下の化合物であり、それらは従来の方法で混合される。一般に、より少ない量で使用される成分の所望の量を、混合物の主要な構成成分を構成する成分中に溶解する。これは、加温すると効果がある。選択された温度が主要な構成成分の透明点より高い場合、溶解操作の完了を特に簡単に見て取れる。しかしながら、例えば、プレミックスの使用または所謂「マルチボトルシステム」からの他の従来法において、液晶混合物を調製することも可能である。
【０２６７】
本発明による混合物は、６５℃以上の透明点、非常に好ましい値の容量閾値、比較的高い値の保持率と同時に、−３０℃および−４０℃における非常に良好な低温安定性と共に非常に広いネマチック相範囲を示す。更に、本発明による混合物は、低い回転粘度γ１によって区別される。
【０２６８】
本発明による混合物の幾つかの更なる好ましい実施形態を、下に述べる。
【０２６９】
ａ）１種類、２種類、３種類または４種類以上、好ましくは、１種類、２種類または３種類の式Ｉの化合物を含む液晶媒体。
【０２７０】
ｂ）混合物全体中の式Ｉの化合物の割合が２重量％以上、好ましくは４重量％以上、特に好ましくは２重量％以上〜２０重量％以下である液晶媒体。
【０２７１】
ｃ）混合物全体中の式ＩＩＡおよび／またはＩＩＢの化合物の割合が少なくとも２０重量％である液晶媒体。
【０２７２】
ｄ）２〜２０重量％の１種類以上の式Ｉの化合物と、
２０〜８０重量％の１種類以上の式ＩＩＡおよび／またはＩＩＢの化合物と
を含むか本質的になる液晶媒体。
【０２７３】
ｅ）以下の式の１つ以上より選択される１種類以上の式ＩＩの化合物を追加的に含む液晶媒体。
【０２７４】
【化９７】
0005813287.tif 000098
【０２７５】
【化９８】
0005813287.tif 000099
式中、パラメーターは上で示される意味を有し、好ましくは、Ｒ２１はアルキルを表し、ｖは１〜６を表す。
【０２７６】
ｆ）以下の式の１つ以上より選択される１種類以上の式ＩＩの化合物を（追加的に）含む液晶媒体。
【０２７７】
【化９９】
0005813287.tif 000100
【０２７８】
【化１００】
0005813287.tif 000101
式中、パラメーターａｌｋｙｌは上で示される意味を有し、好ましくは、
Ｒ２１は、それぞれ１個または２〜７個のＣ原子を有する直鎖のアルキル、アルコキシまたはアルケニル基を表し、
「ａｌｋｙｌ」は、１〜６個のＣ原子を有する直鎖のアルキル基を表す。
【０２７９】
ｇ）Ｒ３１およびＲ３２が、好ましくは、それぞれ互いに独立に、それぞれ６個までのＣ原子を有する直鎖のアルキル、アルコキシまたはアルケニルを表し、Ｚ３１およびＺ３２が、好ましくは、それぞれ互いに独立に、単結合、更に−ＣＯＯ−または−ＣＨ２Ｏ−を表し、環Ａ３１、Ａ３２およびＡ３３が、好ましくは、それぞれ互いに独立に、
【０２８０】
【化１０１】
0005813287.tif 000102
を表す、１種類、２種類、３種類または４種類以上の式ＩＩＩの化合物を含む液晶媒体。
【０２８１】
ｈ）混合物全体中の式ＩＩＩの化合物の割合が少なくとも５重量％である液晶媒体。
【０２８２】
ｉ）以下の式の群の１つ以上の式より選択される１種類以上の式ＩＶの化合物を（追加的に）含む、本発明による好ましい液晶媒体。
【０２８３】
【化１０２】
0005813287.tif 000103
式中、
Ｒ４１およびＲ４２は上で示される意味を有し、ｑは１または２を表し、Ｒ４２は、好ましくは、ＣＨ３、Ｃ２Ｈ５またはｎ−Ｃ３Ｈ７を表し、好ましくは、３重量％以上、特には５重量％以上の量で、非常に特に好ましくは５〜３０重量％の範囲内である。
【０２８４】
ｊ）以下の式の１種類以上の式Ｖの化合物を（追加的に）含む、本発明による好ましい液晶媒体。
【０２８５】
【化１０３】
0005813287.tif 000104
式中、パラメーターは上で示される意味を有し、好ましくは３〜２０重量％の量で、特には３〜１５重量％の量である。
【０２８６】
これらの化合物は、好ましくは、以下の式の化合物群より選択される。
【０２８７】
【化１０４】
0005813287.tif 000105
式中、
ａｌｋｙｌおよびａｌｋｙｌ’は、それぞれ互いに独立に、１〜６個のＣ原子を有する直鎖のアルキル基を表し、
ａｌｋｅｎｙｌおよびａｌｋｅｎｙｌ’は、それぞれ互いに独立に、２〜６個のＣ原子を有する直鎖のアルケニル基を表す。
【０２８８】
ｋ）以下の式の１種類以上の式Ｖの化合物を（追加的に）含む、本発明による好ましい液晶媒体。
【０２８９】
【化１０５】
0005813287.tif 000106
式中、
Ｒ５１およびＲ５２は上で示される意味を有し、ｃは１または２を表し、
好ましくは、３〜２０重量％の量で、特には３〜１５重量％の量である。
【０２９０】
この式の特に好ましい化合物は、以下の式の化合物である。
【０２９１】
【化１０６】
0005813287.tif 000107
式中、
ａｌｋｙｌおよびａｌｋｙｌ’は、それぞれ互いに独立に、１〜６個のＣ原子を有する直鎖のアルキル基を表し、
ａｌｋｅｎｙｌおよびａｌｋｅｎｙｌ’は、それぞれ互いに独立に、２〜６個のＣ原子を有する直鎖のアルケニル基を表す。
【０２９２】
ｌ）以下の式より選択される１種類以上の式Ｖの化合物を含む液晶媒体。
【０２９３】
【化１０７】
0005813287.tif 000108
【０２９４】
【化１０８】
0005813287.tif 000109
式中、
ａｌｋｙｌおよびａｌｋｙｌ’は、それぞれ互いに独立に、１〜６個のＣ原子を有する直鎖のアルキル基を表し、ａｌｋｅｎｙｌは２〜６個のＣ原子を有する直鎖のアルケニル基を表す。
【０２９５】
ｍ）例えば以下の式の化合物などの、テトラヒドロナフチルまたはナフチル単位を含有する１種類以上の化合物を（追加的に）含む、本発明による好ましい液晶媒体。
【０２９６】
【化１０９】
0005813287.tif 000110
式中、ＲＮ１およびＲＮ２は、それぞれ互いに独立に、Ｒ１１に示される意味を有し、好ましくは、直鎖のアルキル、直鎖のアルコキシまたは直鎖のアルケニルを表す。
【０２９７】
本発明は、更に、ＥＣＢ効果に基づいてアドレスするアクティブマトリックスを備える電気光学的ディスプレイに関し、本出願による液晶媒体を誘電体として含有することを特徴とする。
【０２９８】
本発明による液晶混合物は、好ましくは、少なくとも６０度のネマチック相範囲と、２０℃において３０ｍｍ２・ｓ−１以下の流動粘度ν２０を有する。
【０２９９】
好ましい実施形態において、本発明による液晶混合物は、約−０．５〜−７．０、特には、約−２．０〜−４．０のΔεを有し、ただしΔεは誘電異方性を表す。回転粘度γ１は、好ましくは、１５０ｍＰａ・ｓ以下、特には、１３０ｍＰａ・ｓ以下である。
【０３００】
液晶混合物中の複屈折率Δｎは、一般には０．１３以下であり、好ましくは０．０６および０．１２の間であり、特には、０．０７および０．１１の間である。
【０３０１】
特に好ましい実施形態において、本発明による混合物は、好ましくは式ＩＢ’−１、特に好ましくは式ＩＢ’−１ｂ、非常に特には式ＣＬＹ−ｎ−Ｏｍより選択される、１〜３５％の１種類以上の式Ｉの化合物を含む。次の個々の化合物が、好ましくは使用される：ＣＬＹ−２−Ｏ２、ＣＬＹ−３−Ｏ２、ＣＬＹ−３−Ｏ３および／またはＣＬＹ−２−Ｏ４。個々の化合物の濃度は、好ましくは、１％以上〜１５％以下の範囲内である。
【０３０２】
これらの略号の構成の説明は下の表Ａ〜Ｃ中に与えられ、使用される略号は下の表Ｄ中にまとめられている。
【０３０３】
これらの混合物は、好ましくは、以下の成分を含む：
−場合により、１種類以上の式ＩＩ−５の化合物を、好ましくは、１０％以下、特に好ましくは、５％以下の総濃度で、
−式ＩＩ−１、好ましくは、ＩＩ−１ｂ、ＩＡ’−１、好ましくは、ＩＩＡ’−１ｂ、ＡＩＹ−ｎ−ＯｍおよびＩＩ−３、好ましくは、ＩＩ−３ｂの化合物群より選択される１種類以上の化合物を、好ましくは、６０％以下の総濃度で、それぞれ個々の化合物の濃度は、好ましくは、２〜２０％の範囲内であり、
−式ＩＩ−４、好ましくは、ＩＩ−４ａおよび／またはＩＩ−４ｂの１種類以上の化合物を、好ましくは、６０％以下の総濃度で、それぞれ個々の化合物の濃度は、好ましくは、２〜２０％の範囲内であり、
−式ＩＩ−６、好ましくは、ＩＩ−６ａ、およびＩＩ−７、好ましくは、ＩＩ−７ａの化合物群より選択される１種類以上の化合物を、好ましくは、５０％以下の総濃度で、それぞれ個々の化合物の濃度は、好ましくは、２〜２０％の範囲内であり、
−場合により、式ＩＶ、好ましくは、式ＩＶ−２、特に好ましくは、ｒが０および／またはＺ４１が単結合および／または（Ｆ）０／１がＦであり、非常に特に好ましくは、式ＣＫ−ｎ−Ｆの１種類以上の化合物を、好ましくは、３０％以下の総濃度で、それぞれ個々の化合物の濃度は、好ましくは、２〜１５％の範囲内であり、
−場合により、式ＩＩＩ−１およびＩＩＩ−４、特に好ましくは、式ＩＩＩ−１ｃおよびＩＩＩ−４ｂ、非常に特に好ましくは、式ＣＣ−ｎ−Ｖｍ、ＣＣＰ−ｎＶｍおよびＣＣＰ−Ｖｎ−ｍの群、特に好ましくは、式ＣＣ−３−Ｖ１、ＣＣ−４−Ｖ２およびＣＣＰ−ｎＶ−ｍの群より選択される１種類以上の化合物を、好ましくは、１５％以下、特に好ましくは、５％以下の総濃度で、混合物は、非常に特に好ましくは、これらの化合物を含んでおらず、
−場合により、式ＩＩＩ−２、好ましくは、ＩＩＩ−２ａおよび／またはＩＩＩ−２ｂ、ＩＩＩ−１ａ、ＩＩＩ−ｂ、ＩＩＩ−３、好ましくは、ＩＩＩ−３ｃ、ＩＩＩ−４、好ましくは、ＩＩＩ−４ａ、ＩＩＩ−５、好ましくは、ＩＩＩ−ａ、ＩＩＩ−６、好ましくは、ＩＩＩ−６ａ、ＩＩＩ−１１、ＣＣＺＣ−ｎ−ｍ、ＣＣＯＣ−ｎ−ｍ、ＣＣＺＰＣ−ｎ−ｍおよびＰＧＩＧＩ−ｎ−Ｆの群より選択される１種類以上の化合物を、好ましくは、１０％以上〜７０％以下の総濃度である。
【０３０４】
本発明によるディスプレイ中のネマチック液晶混合物は一般に２種類の成分ＡおよびＢを含んでおり、それら自身は１種類以上の個々の化合物より成る。
【０３０５】
成分Ａは著しい負の誘電異方性を有しており、誘電異方性が−０．５以下のネマチック相を与える。それは、好ましくは、式Ｉ、ＩＩＡおよび／またはＩＩＢの化合物を含む。
【０３０６】
成分Ａの割合は、好ましくは、４５〜１００％の範囲内であり、特には、６０〜１００％の間である。
【０３０７】
成分Ａのためには、−０．８以下の値のΔεを有する１種類（または多種類）の個々の化合物を、好ましくは選択する。混合物全体におけるＡの割合が低いほど、この値をより負としなければならない。
【０３０８】
成分Ｂは明瞭なネマトゲン性を有しており、２０℃において３０ｍｍ２・ｓ−１以下の流動粘度を有しており、好ましくは、２５ｍｍ２・ｓ−１以下である。
【０３０９】
成分Ｂ中の特に好ましい個々の化合物は、極めて低い粘度のネマチック液晶で、２０℃において１８ｍｍ２・ｓ−１以下の流動粘度を有しており、好ましくは１２ｍｍ２・ｓ−１以下である。成分Ｂは単変または互変ネマチックで、スメクチック相を有しておらず、非常に低温まで液晶混合物中にスメクチック相が発生することを予防できる。例えば、高いネマトゲン性の各種材料を、それぞれの場合でスメクチック液晶混合物に加えた場合、これらの材料のネマトゲン性を、達成されるスメクチック相を抑制できる程度によって比較できる。
【０３１０】
多数の適切な材料が文献より当業者に知られている。式ＩＩＩの化合物が特に好ましい。
【０３１１】
加えて、これらの液晶相も１８種類より多い成分を含む場合があり、好ましくは１８〜２５種類の成分である。
【０３１２】
その相は、好ましくは、４〜１５種類、特には５〜１２種類の、式Ｉ、ＩＩＡおよび／またはＩＩＢおよび場合によりＩＩＩの化合物を含む。
【０３１３】
式Ｉ、ＩＩＡおよび／またはＩＩＢおよびＩＩＩの化合物に加え、他の構成成分も存在してよく、例えば、混合物全体の４５％までの量だが、好ましくは３５％まで、特には１０％までである。
【０３１４】
他の構成成分は、好ましくは、ネマチックまたはネマトゲン性の物質より選択され、特には、アゾキシベンゼン類、ベンジリデンアニリン類、ビフェニル類、ターフェニル類、フェニルまたはシクロヘキシル安息香酸エステル類、フェニルまたはシクロヘキシルシクロヘキサンカルボン酸エステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類に分類される既知の物質である。
【０３１５】
本発明による液晶混合物は、１種類以上の式Ｉ化合物を１種類以上の更なるメソゲン化合物と混合することで調製される。
【０３１６】
当業者には言うまでもなく、ＶＡ、ＩＰＳ、ＦＦＳまたはＰＡＬＣディスプレイ中で使用するための本発明による媒体は、例えば、Ｈ、Ｎ、Ｏ、Ｃｌ、Ｆが対応する同位体で置き換えられた化合物も含むことができる。
【０３１７】
例えば米国特許第６，８６１，１０７号で開示されるようないわゆる反応性メソゲン（ＲＭ）である重合性化合物を、更に本発明による混合物に加えることができ、好ましくは、混合物に基づいて０．１〜５重量％、特に好ましくは、０．２〜２重量％の濃度である。この型の混合物はいわゆるポリマー安定化ＶＡモード用に使用でき、そこでは反応性メソゲンの重合が液晶混合物中で起こるよう意図されている。このための前提条件は、液晶混合物自身が、例えばアルケニル側鎖を含有する化合物などの重合性成分を一切含んでいないことである。
【０３１８】
本発明による液晶ディスプレイの構造は、例えば欧州特許出願公開第０  ２４０  ３７９号公報に記載されているような通常の構成に対応する。
【０３１９】
本発明によって使用できる液晶混合物は、それ自体は従来の方法で調製される。一般に、より少ない量で使用される成分の所望量を、主要な構成成分を構成する成分に溶解し、加温すると効果がある。成分の溶液を有機溶媒、例えば、アセトン、クロロホルムまたはメタノール中に混合し、完全に混合後、例えば蒸留により、再び溶媒を除去することも可能である。
【０３２０】
適切な添加剤を利用することで、本発明による液晶相を、例えばＥＣＢ、ＶＡＮ、ＩＰＳ、ＧＨまたはＡＳＭ−ＶＡ−ＬＣＤと言ったこれまで開示された任意の型のディスプレイ中において使用できるように改変できる。
【０３２１】
また、誘電体は、好ましくは、ＵＶ吸収剤、抗酸化剤、ナノ微粒子およびフリーラジカル捕捉剤の群から選択される、当業者に既知で文献に記載されている１種類以上の更なる添加剤を含むこともできる。例えば、０〜１５％の多色性色素、安定化剤および／またはキラルドーパント、更に、導電性塩、好ましくは４−ヘキソキシ安息香酸エチルジメチルドデシルアンモニウム、テトラフェニルボラン酸テトラブチルアンモニウムまたはクラウンエーテル類の錯塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年）参照）を、導電性を改良するために添加することができ、ナノ微粒子ができるように、誘電異方性、粘度および／またはネマチック相の配向を改変するために物質を加えることもできる。この型の物質は、例えば、ドイツ国特許出願公開第２２  ０９  １２７、２２  ４０  ８６４、２３  ２１  ６３２、２３  ３８  ２８１、２４  ５０  ０８８、２６  ３７  ４３０および２８  ５３  ７２８号公報に記載されている。
【０３２２】
表Ｅに、本発明による混合物に添加できる使用可能なドーパントを示す。混合物が１種類以上のドーパントを含む場合、０．０１〜４質量％の量、好ましくは０．１〜１．０％の量で使用する。
【０３２３】
例えば本発明による混合物に、好ましくは０．０１〜６重量％の量で、特には０．１〜３重量％で添加できる物質が、下の表Ｆ中に述べられている。
【０３２４】
本発明の目的のために、全ての濃度は、他に明記されない限り、重量パーセントで示され、他に明示されない限り、対応する混合物または混合物成分に関する。
【０３２５】
他に明示されない限り、例えば、融点Ｔ（Ｃ，Ｎ）、スメクチック（Ｓ）からネマチック（Ｎ）相への転移Ｔ（Ｓ，Ｎ）および透明点Ｔ（Ｎ，Ｉ）などの本出願において示される全ての温度の値は摂氏度（℃）で示され、全ての温度差は対応する差異度（°または度）である。
【０３２６】
本発明においては、用語「閾電圧」は、他に明示されない限り、フレデリックス閾値としても知られる容量閾値（Ｖ０）に関する。
【０３２７】
全ての物理的特性は「メルク液晶、液晶の物理的特性」１９９７年１１月、ドイツ国メルク社に従って決定するか決定され、それぞれの場合で他に明示されない限り、２０℃の温度に適用され、Δｎは５８９ｎｍにおいて、Δεは１ｋＨｚにおいて決定される。
【０３２８】
電気光学的特性、例えば閾電圧（Ｖ０）（容量的測定）は、スイッチング特性としてメルク社において製造された試験用セル中で決定される。測定用セルはソーダ石灰ガラス基体を有し、互いに直交してラビングされ液晶をホメオトロピック配向させる効果を有するポリイミド配向層（希釈剤＊＊２６と共にＳＥ−１２１１（混合比１：１）、何れも日本国日産化学社製）を備えるＥＣＢまたはＶＡ構造に構成されている。透明で実質的に正方形のＩＴＯ電極の表面積は１ｃｍ２である。
【０３２９】
他に示されない限り使用される液晶混合物にキラルドーパントは加えないが、この型のドーピングが必要な用途に対しても液晶混合物は特に適している。
【０３３０】
電圧保持率は、メルク社で製造された試験用セル中で決定される。測定用セルはソーダ石灰ガラス製の基体を有し、層厚み５０ｎｍで互いに直交してラビングされたポリイミド配向層（ＡＬ−３０４６、日本国日本合成ゴム社製）により構成されている。層厚みは均一に６．０μｍである。透明ＩＴＯ電極の表面積は１ｃｍ２である。
【０３３１】
電圧保持率は、２０℃（ＨＲ２０）および１００℃のオーブン中で５分後（ＨＲ１００）に決定される。使用される電圧は、周波数６０Ｈｚである。
【０３３２】
回転粘度は回転永久磁石法を使用して決定され、流動粘度は改変ウベロード粘度計で決定される。全てドイツ国ダルムスタット市のメルク社の製品である液晶混合物ＺＬＩ−２２９３、ＺＬＩ−４７９２およびＭＬＣ−６６０８について、２０℃で決定された回転粘度の値は、それぞれ１６１ｍＰａ・ｓ、１３３ｍＰａ・ｓおよび１８６ｍＰａ・ｓであり、流動粘度の値（ν）は、それぞれ２１ｍｍ２ｓ−１、１４ｍｍ２ｓ−１および２７ｍｍ２ｓ−１である。
【０３３３】
以下の記号を使用する：
Ｖ０は２０℃における容量閾電圧（Ｖ）、
ｎｅは２０℃および５８９ｎｍで測定される異常屈折率、
ｎ０は２０℃および５８９ｎｍで測定される通常屈折率、
Δｎは２０℃および５８９ｎｍで測定される光学異方性、
ε⊥は２０℃および１ｋＨｚにおけるダイレクターに垂直な電気感受率、
ε‖は２０℃および１ｋＨｚにおけるダイレクターに平行な電気感受率、
Δεは２０℃および１ｋＨｚにおける誘電異方性、
ｃｌ．ｐ．またはＴ（Ｎ，Ｉ）は透明点（℃）、
γ１は２０℃で測定される回転粘度（ｍＰａ・ｓ）、
Ｋ１は２０℃における「スプレイ」変形に対する弾性定数（ｐＮ）、
Ｋ２は２０℃における「ツイスト」変形に対する弾性定数（ｐＮ）、
Ｋ３は２０℃における「ベンド」変形に対する弾性定数（ｐＮ）、
ＬＴＳは試験用セル中で決定される低温安定性（相）。
【０３３４】
以下で与えられる例は、制限することなく本発明を説明する。しかしながら、それらは、当業者に、好ましく使用される化合物の好ましい混合物の考え方と、それらのそれぞれの濃度およびそれらの互いの組み合わせとを示す。加えて、例は、実現可能な特性および特性の組み合わせを説明する。
【０３３５】
本発明および以下の例において、液晶化合物の構造は頭文字を使用して示され、化学式への変換は、下の表Ａ〜Ｃによって行われる。全ての基ＣｎＨ２ｎ＋１、ＣｍＨ２ｍ＋１およびＣｌＨ２ｌ＋１またはＣｎＨ２ｎ、ＣｍＨ２ｍおよびＣｌＨ２ｌは、それそれの場合で、それぞれｎ、ｍおよびｌのＣ原子を有する直鎖のアルキル基またはアルキレン基である。表Ａに化合物の核の環要素に対するコードを示し、表Ｂに結合部を列記し、表Ｃに分子の左側および右側の末端基に対する記号の意味を列記する。表Ｄに、分子構造の説明およびそれらの略号を列記する。
【０３３６】
【表１】
0005813287.tif 000111
【０３３７】
【表２】
0005813287.tif 000112
【０３３８】
【表３】
0005813287.tif 000113
【０３３９】
【表４】
0005813287.tif 000114
式中、ｎおよびｍはそれぞれ整数であり、３つの点「．．．」は、この表からの他の略号のための場所を表す。式Ｉの化合物に加え、本発明による混合物は、好ましくは、下に述べられる化合物の１種類以上の化合物を含む。
【０３４０】
以下の略号を使用する（ｎ、ｍ＝１〜６；ｚ＝１〜６）。
【０３４１】
【化１１０】
0005813287.tif 000115
【０３４２】
【表５】
0005813287.tif 000116
【０３４３】
【表６】
0005813287.tif 000117
【０３４４】
【表７】
0005813287.tif 000118
【０３４５】
【表８】
0005813287.tif 000119
【０３４６】
【表９】
0005813287.tif 000120
【０３４７】
【表１０】
0005813287.tif 000121
【０３４８】
【表１１】
0005813287.tif 000122
【０３４９】
【表１２】
0005813287.tif 000123
【０３５０】
【表１３】
0005813287.tif 000124
【０３５１】
【表１４】
0005813287.tif 000125
【０３５２】
【表１５】
0005813287.tif 000126
【０３５３】
【表１６】
0005813287.tif 000127
【０３５４】
【表１７】
0005813287.tif 000128
表Ｅに、本発明による混合物中で好ましくは使用されるキラルドーパントを示す。
【０３５５】
【表１８】
0005813287.tif 000129
【０３５６】
【表１９】
0005813287.tif 000130
表Ｅからの化合物群より選択される化合物。
【０３５７】
【表２０】
0005813287.tif 000131
【０３５８】
【表２１】
0005813287.tif 000132
【０３５９】
【表２２】
0005813287.tif 000133
【０３６０】
【表２３】
0005813287.tif 000134
本発明の好ましい実施形態において、本発明による媒体は、表Ｆからの化合物群より選択される１種類以上の化合物を含む。
【実施例】
【０３６１】
＜混合物例＞
＜例１．１〜１．４＞
【０３６２】
【表２４】
0005813287.tif 000135
【０３６３】
【表２５】
0005813287.tif 000136
【０３６４】
【表２６】
0005813287.tif 000137
【０３６５】
【表２７】
0005813287.tif 000138
＜例２．１〜２．４＞
【０３６６】
【表２８】
0005813287.tif 000139
【０３６７】
【表２９】
0005813287.tif 000140
【０３６８】
【表３０】
0005813287.tif 000141
【０３６９】
【表３１】
0005813287.tif 000142
＜例３．１〜３．５＞
【０３７０】
【表３２】
0005813287.tif 000143
【０３７１】
【表３３】
0005813287.tif 000144
【０３７２】
【表３４】
0005813287.tif 000145
【０３７３】
【表３５】
0005813287.tif 000146
【０３７４】
【表３６】
0005813287.tif 000147
＜例４．１および４．２＞
【０３７５】
【表３７】
0005813287.tif 000148
【０３７６】
【表３８】
0005813287.tif 000149
＜例５．１および５．２＞
【０３７７】
【表３９】
0005813287.tif 000150
【０３７８】
【表４０】
0005813287.tif 000151
＜例６．１および６．２＞
【０３７９】
【表４１】
0005813287.tif 000152
【０３８０】
【表４２】
0005813287.tif 000153
＜例７．１〜７．３＞
【０３８１】
【表４３】
0005813287.tif 000154
【０３８２】
【表４４】
0005813287.tif 000155
【０３８３】
【表４５】
0005813287.tif 000156
＜例８．１および８．２＞
【０３８４】
【表４６】
0005813287.tif 000157
【０３８５】
【表４７】
0005813287.tif 000158
＜例９＞
【０３８６】
【表４８】
0005813287.tif 000159
＜例１０＞
以下の混合物を調製および検討する。
【０３８７】
【表４９】
0005813287.tif 000160
この混合物に１０％の化合物ＣＬＹ−３−Ｏ３および０．３％の以下の式の反応性メソゲン化合物を加える。
【０３８８】
【化１１１】
0005813287.tif 000161
生じる混合物を電極を備える試験用セルに導入し、ＵＶを照射する。次いで、ＨＲを検討する。値はＨＲ２０＝９９％である。